(57)【要約】  本明細書に記載される実施形態は、一般に、界面修飾を用いて耐久性潤滑性表面（ＤＬＳ）を作り出すためのシステム及び方法に関する。ＤＬＳは、固体と、液体と、ＤＬＳ及び接触液間の界面を修飾する添加剤との組み合わせを用いて作製することができ、ＤＬＳと接触液との間に、潤滑剤及び／又は保護コーティングとしての役割を果たす界面層がもたらされる。添加剤と接触液との間に作り出される潤滑効果は、増強された滑り性と、ＤＬＳの耐久性に役立つことができる保護特性とをもたらす。
2020514126.tif 000002
【特許請求の範囲】
【請求項１】
基材と、
前記基材の上に配置された、接触相に非混和性である液体と、
前記液体の中に配置された、約５μｍと約４０μｍとの間の平均寸法を有する第１の複数の粒子と、
前記液体の中に配置された、約２０μｍよりも大きい平均寸法を有し、前記第１の複数の粒子とは異なる第２の複数の粒子と、
を含む物品。
【請求項２】
前記基材の上に配置された液体が平均厚さを有し、前記第２の複数の粒子の平均寸法が前記液体の平均厚さよりも大きい、請求項１に記載の物品。
【請求項３】
前記液体の平均厚さが約５μｍと約８０μｍとの間である、請求項２に記載の物品。
【請求項４】
前記液体の平均厚さが約１０μｍと約５０μｍとの間である、請求項３に記載の物品。
【請求項５】
前記液体が、前記物品の使用中に液体のままである、請求項１に記載の物品。
【請求項６】
前記液体が、シリコーン油、フッ素化炭化水素、フッ素化ペルフルオロポリエーテル、炭化水素液体、植物油、植物油誘導体、トリグリセリド、脂肪酸、エステル、及びＦＤＡに認可された液体食品添加物のうちの少なくとも１つを含む、請求項１に記載の物品。
【請求項７】
前記接触相が、降伏応力流体、非ニュートン流体、ビンガム塑性体、及びチキソトロピー流体のうちの少なくとも１つである、請求項１に記載の物品。
【請求項８】
前記接触相が、練り歯磨き、マウスクリーム、義歯固定化合物、日焼け止め、制汗剤、抗菌性洗浄剤、ローション、香辛料、シャンプー、コンディショナー、保湿剤、洗顔料、毛髪ゲル、医療用流体、抗菌性軟膏、抗菌性クリーム、洗濯洗剤、ペンキ、コーキング材、シーラント、接着剤、農薬、油、膠、ワックス、石油製品、繊維柔軟剤、工業溶液、ケチャップ（ketchup）、ケチャップ（catsup）、マスタード、マヨネーズ、シロップ、ハチミツ、ゼリー、ピーナツバター、バター、チョコレートシロップ、ショートニング、マーガリン、オレオ、グリース、ディップ、ヨーグルト、サワークリーム、化粧品、及びこれらの組み合わせのうちの少なくとも１つである、請求項７に記載の物品。
【請求項９】
前記第１の複数の粒子が、不溶性繊維、精製木材セルロース、微結晶性セルロース、オートブラン繊維、ワックス、カルナバワックス、木ろう、蜜ろう、キャンデリラワックス、フラクト−オリゴ糖、金属酸化物、モンタンワックス、褐炭及び泥炭、オゾケライト、セレシン、ビチューメン、ペトロラタム、パラフィン、微結晶性ワックス、ラノリン、金属又はアルカリのエステル、ココナッツの粉、アーモンド、ジャガイモ、小麦、パルプ、ゼイン、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）、エチルヒドロキシエチルセルロース、酸化第二鉄、酸化第一鉄、シリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、ポリスチレン、ナイロン、ポリプロピレン、ワックス、ポリエチレンテレフタレート、ポリプロピレン、ポリエチレン、ポリウレタン、ポリスルホン、ポリエーテルスルホン、ポリテトラフルオロエチレン（ＰＴＦＥ）、テトラフルオロエチレン（ＴＦＥ）、フッ素化エチレンプロピレンコポリマー（ＦＥＰ）、ポリフッ化ビニリデン（ＰＶＤＦ）、ペルフルオロアルコキシテトラフルオロエチレンコポリマー（ＰＦＡ）、ペルフルオロメチルビニルエーテルコポリマー（ＭＦＡ）、エチレンクロロトリフルオロエチレンコポリマー（ＥＣＴＦＥ）、エチレン−テトラフルオロエチレンコポリマー（ＥＴＦＥ）、ペルフルオロポリエーテル（ＰＦＰＥ）、ポリクロロテトラフルオロエチレン（ＰＣＴＦＥ）、ポリビニルアルコール（ＰＶＡ）、ポリエチレングリコール（ＰＥＧ）、テクノフロンセルロースアセタート、ポリ（アクリル酸）、ポリ（プロピレンオキシド）、Ｄ−ソルビトール、ポリカーボネート、スチレンブロックコポリマー、ポリスチレン−ｂ−ポリ（エチレン／プロピレン）、ポリスチレン−ｂ−ポリ（エチレン／プロピレン）−ｂ−ポリスチレン、ポリスチレン−ｂ−ポリ（エチレン／ブチレン）−ｂ−ポリスチレン、ポリスチレン−ｂ−ポリ（エチレン−エチレン／プロピレン）−ｂ−ポリスチレン、スチレン−イソプレン−スチレン、ポリオレフィン系熱可塑性エラストマー、エチレン−プロピレンランダムコポリマー（ＥＰＭ）、水素化ポリブタジエン−イソプレン−ブタジエンブロックコポリマー、ポリアミド系熱可塑性エラストマー、ポリエステルアミド（ＰＥＡ）、ポリエーテルエステルアミド（ＰＥＥＡ）、ポリカーボネートエステルアミド（ＰＣＥＡ）、ポリエーテル−ブロック−アミド（ＰＥ−ｂ−Ａ）、ポリアクリレート系熱可塑性エラストマー、ポリ（ＭＭＡ−ｂ−ｔＢＡ−ＭＭＡ）、ポリ（ＭＭＡ−ｂ−アルキルアクリレート−ＭＭＡ）、鉱油、パラフィン油、Ｃ１３〜Ｃ１４イソパラフィン、Ｃ１６〜Ｃ１８イソパラフィン、ジグリセリドエステル、トリグリセリドエステル、クエン酸のトリアルキルエステル、グリセロールジエステル、グリセロールトリエステル、ミリスチン酸のエステル、アジペート、セバケート、及びこれらの組み合わせのうちの少なくとも１つを含む、請求項１に記載の物品。
【請求項１０】
前記第１の複数の粒子が疎水性である、請求項１に記載の物品。
【請求項１１】
前記第２の複数の粒子が親水性である、請求項１０に記載の物品。
【請求項１２】
前記第１の複数の粒子が、約０．５μｍと約４０μｍとの間の平均寸法を有する、請求項１に記載の物品。
【請求項１３】
前記第２の複数の粒子が、約３０μｍと約８０μｍとの間の平均寸法を有する、請求項１に記載の物品。
【請求項１４】
前記第２の複数の粒子が、水素結合及び物理的架橋の少なくとも１つの形成による架橋を可能にする材料を含む、請求項１に記載の物品。
【請求項１５】
前記第２の複数の粒子が、前記第２の複数の粒子と前記接触相の表面との間の架橋を可能にする、請求項１４に記載の物品。
【請求項１６】
前記第２の複数の粒子が、多糖、熱可塑性エラストマー、架橋ポリアクリル酸、ワックス状固体、及びこれらの組み合わせのうちの少なくとも１つを含む、請求項１に記載の物品。
【請求項１７】
前記第２の複数の粒子が、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項１５に記載の物品。
【請求項１８】
第３の複数の粒子であって、前記第１の複数の粒子及び前記第２の複数の粒子とは異なる第３の複数の粒子
をさらに含む、請求項１に記載の物品。
【請求項１９】
前記第３の複数の粒子が、約２０ｎｍと約１０μｍとの間の平均寸法を有する、請求項１８に記載の物品。
【請求項２０】
前記第３の複数の粒子が、約３μｍ未満の平均寸法を有する、請求項１９に記載の物品。
【請求項２１】
前記第３の複数の粒子が、不溶性繊維、精製木材セルロース、微結晶性セルロース、オートブラン繊維、ワックス、カルナバワックス、木ろう、蜜ろう、キャンデリラワックス、フラクト−オリゴ糖、金属酸化物、モンタンワックス、褐炭及び泥炭、オゾケライト、セレシン、ビチューメン、ペトロラタム、パラフィン、微結晶性ワックス、ラノリン、金属又はアルカリのエステル、ココナッツの粉、アーモンド、ジャガイモ、小麦、パルプ、ゼイン、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）、エチルヒドロキシエチルセルロース、酸化第二鉄、酸化第一鉄、シリカ、疎水性シリカ、ヒュームドシリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、ポリスチレン、ナイロン、ポリプロピレン、ワックス、ポリエチレンテレフタレート、ポリプロピレン、ポリエチレン、ポリウレタン、ポリスルホン、ポリエーテルスルホン、ポリテトラフルオロエチレン（ＰＴＦＥ）、テトラフルオロエチレン（ＴＦＥ）、フッ素化エチレンプロピレンコポリマー（ＦＥＰ）、ポリフッ化ビニリデン（ＰＶＤＦ）、ペルフルオロアルコキシテトラフルオロエチレンコポリマー（ＰＦＡ）、ペルフルオロメチルビニルエーテルコポリマー（ＭＦＡ）、エチレンクロロトリフルオロエチレンコポリマー（ＥＣＴＦＥ）、エチレン−テトラフルオロエチレンコポリマー（ＥＴＦＥ）、ペルフルオロポリエーテル（ＰＦＰＥ）、ポリクロロテトラフルオロエチレン（ＰＣＴＦＥ）、ポリビニルアルコール（ＰＶＡ）、ポリエチレングリコール（ＰＥＧ）、テクノフロンセルロースアセタート、ポリ（アクリル酸）、ポリ（プロピレンオキシド）、Ｄ−ソルビトール、ポリカーボネート、スチレンブロックコポリマー、ポリスチレン−ｂ−ポリ（エチレン／プロピレン）、ポリスチレン−ｂ−ポリ（エチレン／プロピレン）−ｂ−ポリスチレン、ポリスチレン−ｂ−ポリ（エチレン／ブチレン）−ｂ−ポリスチレン、ポリスチレン−ｂ−ポリ（エチレン−エチレン／プロピレン）−ｂ−ポリスチレン、スチレン−イソプレン−スチレン、ポリオレフィン系熱可塑性エラストマー、エチレン−プロピレンランダムコポリマー（ＥＰＭ）、水素化ポリブタジエン−イソプレン−ブタジエンブロックコポリマー、ポリアミド系熱可塑性エラストマー、ポリエステルアミド（ＰＥＡ）、ポリエーテルエステルアミド（ＰＥＥＡ）、ポリカーボネートエステルアミド（ＰＣＥＡ）、ポリエーテル−ブロック−アミド（ＰＥ−ｂ−Ａ）、ポリアクリレート系熱可塑性エラストマー、ポリ（ＭＭＡ−ｂ−ｔＢＡ−ＭＭＡ）、ポリ（ＭＭＡ−ｂ−アルキルアクリレート−ＭＭＡ）、鉱油、パラフィン油、Ｃ１３〜Ｃ１４イソパラフィン、Ｃ１６〜Ｃ１８イソパラフィン、ジグリセリドエステル、トリグリセリドエステル、クエン酸のトリアルキルエステル、グリセロールジエステル、グリセロールトリエステル、ミリスチン酸のエステル、アジペート、セバケート、及びこれらの組み合わせのうちの少なくとも１つを含む、請求項２０に記載の物品。
【請求項２２】
前記第３の複数の粒子が、前記液体のレオロジーを変更するように構成される、請求項２１に記載の物品。
【請求項２３】
前記第３の複数の粒子が、前記液体の粘度を増大させるように構成される、請求項２２に記載の物品。
【請求項２４】
前記第２の複数の粒子が、前記物品の使用中に前記接触相に移動するように構成される、請求項１に記載の物品。
【請求項２５】
前記第２の複数の粒子が、前記接触相の降伏応力を増大させるように構成される、請求項２４に記載の物品。
【請求項２６】
前記第２の複数の粒子が、前記接触相の粘度を増大させるように構成される、請求項２４に記載の物品。
【請求項２７】
基材と、
前記基材の上に配置された液体と、
前記液体の中に配置された複数の疎水性粒子と、
前記液体の中に配置された複数の親水性粒子と
を含む物品。
【請求項２８】
前記液体が接触相に非混和性である、請求項２７に記載の物品。
【請求項２９】
前記複数の親水性粒子が、前記接触相に移動するように構成される、請求項２８に記載の物品。
【請求項３０】
前記複数の親水性粒子が、前記接触相の降伏応力を増大させるように構成される、請求項２９に記載の物品。
【請求項３１】
前記複数の親水性粒子が、前記接触相の粘度を増大させるように構成される、請求項２９に記載の物品。
【請求項３２】
前記基材の上に配置された液体が平均厚さを有し、前記複数の疎水性粒子の平均寸法が前記液体の平均厚さの約１．５倍よりも小さい、請求項２７に記載の物品。
【請求項３３】
前記基材の上に配置された液体が平均厚さを有し、前記複数の親水性粒子の平均寸法が前記液体のおよその平均厚さよりも大きい、請求項２７に記載の物品。
【請求項３４】
前記液体の平均厚さが約５μｍと約８０μｍとの間である、請求項３２又は３３に記載の物品。
【請求項３５】
前記液体の平均厚さが約１０μｍと約５０μｍとの間である、請求項３２又は３３に記載の物品。
【請求項３６】
前記液体が、前記物品の使用中に液体のままである、請求項２７に記載の物品。
【請求項３７】
前記液体が、シリコーン油、フッ素化炭化水素、フッ素化ペルフルオロポリエーテル、炭化水素液体、植物油、植物油誘導体、トリグリセリド、脂肪酸、エステル、及びＦＤＡに認可された液体食品添加物のうちの少なくとも１つを含む、請求項２７に記載の物品。
【請求項３８】
前記複数の疎水性粒子が、約０．５μｍと約４０μｍとの間の平均寸法を有する、請求項２７に記載の物品。
【請求項３９】
前記複数の疎水性粒子が、約５μｍと約３０μｍとの間の平均寸法を有する、請求項３８に記載の物品。
【請求項４０】
前記複数の親水性粒子が、約２０μｍよりも大きい平均寸法を有する、請求項２７に記載の物品。
【請求項４１】
前記複数の親水性粒子が、約３０μｍと約８０μｍとの間の平均寸法を有する、請求項４０に記載の物品。
【請求項４２】
前記複数の親水性粒子が、接触相に移動するように構成される、請求項２７に記載の物品。
【請求項４３】
前記複数の親水性粒子が、多糖、熱可塑性エラストマー、架橋ポリアクリル酸、ワックス状固体、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項２７に記載の物品。
【請求項４４】
前記液体の中に配置され、且つ前記液体のレオロジーを変更するように構成されたレオロジー変更剤
をさらに含む、請求項２７に記載の物品。
【請求項４５】
前記レオロジー変更剤が、シリカ、親水性シリカ、ヒュームドシリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、及びこれらの組み合わせのうちの少なくとも１つを含む、請求項４４に記載の物品。
【請求項４６】
前記複数の疎水性粒子及び前記複数の親水性粒子のうちの少なくとも１つが界面修飾剤である、請求項２７に記載の物品。
【請求項４７】
前記界面修飾剤の前記液体との分配係数が約１未満である、請求項４６に記載の物品。
【請求項４８】
前記分配係数が約０．５未満である、請求項４７に記載の物品。
【請求項４９】
前記分配係数が約０．１未満である、請求項４８に記載の物品。
【請求項５０】
前記分配係数が約０．０５未満である、請求項４９に記載の物品。
【請求項５１】
前記分配係数が約０．０１未満である、請求項５０に記載の物品。
【請求項５２】
前記分配係数が約０．００１未満である、請求項５１に記載の物品。
【請求項５３】
基材と、
前記基材の上に配置された液体であって、接触相に非混和性である液体と、
前記液体の中に配置された約１ｗｔ％〜約２０ｗｔ％の第１の複数の粒子と、
前記液体の中に配置された約１ｗｔ％〜約５０ｗｔ％の第２の複数の粒子であって、前記第１の複数の粒子とは異なる第２の複数の粒子と
を含む物品。
【請求項５４】
前記第２の複数の粒子が、前記物品の使用中に前記接触相に移動するように構成される、請求項５３に記載の物品。
【請求項５５】
前記第２の複数の粒子が、前記接触相の降伏応力を増大させるように構成される、請求項５４に記載の物品。
【請求項５６】
前記基材の上に配置された液体が平均厚さを有し、前記第１の複数の粒子の平均寸法が前記液体の平均厚さの１．５倍よりも小さい、請求項５３に記載の物品。
【請求項５７】
前記液体の平均厚さが約５μｍと約８０μｍとの間である、請求項５６に記載の物品。
【請求項５８】
前記液体の平均厚さが約１０μｍと約５０μｍとの間である、請求項５７に記載の物品。
【請求項５９】
前記第２の複数の粒子が親水性である、請求項５３に記載の物品。
【請求項６０】
前記第１の複数の粒子が疎水性である、請求項５９に記載の物品。
【請求項６１】
前記第２の複数の粒子が、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項５３に記載の物品。
【請求項６２】
前記液体の中に配置された約０．１ｗｔ％〜約５０ｗｔ％の第３の複数の粒子であって、前記液体のレオロジーを変更するように構成された第３の複数の粒子
をさらに含む、請求項５３に記載の物品。
【請求項６３】
前記第３の複数の粒子の約１ｗｔ％〜約２０ｗｔ％が前記液体の中に配置される、請求項６２に記載の物品。
【請求項６４】
前記第３の複数の粒子が、粘土鉱物、ベントナイト、パリゴルスカイト、カオリナイト、シリカ、親水性シリカ、ヒュームドシリカ、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、及びこれらの組み合わせのうちの少なくとも１つを含む、請求項６２に記載の物品。
【請求項６５】
前記基材が、平坦表面、起伏表面、内側表面、凸凹表面、円滑表面、規則的な周期パターンを有する表面を有する表面、ランダムな形状及び輪郭を有する表面、又はこれらの組み合わせのうちの少なくとも１つを含む、請求項５３に記載の物品。
【請求項６６】
前記基材が、チューブ、ボトル、バイアル、フラスコ、モールド、ジャー、タブ、カップ、キャップ、グラス、ピッチャー、バレル、ビン、トート、タンク、ケグ、タブ、シリンジ、缶、ポーチ、裏張りされた箱、ホース、シリンダー、カン、ホース、パイプ、導管、ノズル、注射針、分注チップ、フタ、ポンプ、及びこれらの組み合わせのうちの少なくとも１つの表面である、請求項５３に記載の物品。
【請求項６７】
基材と、
前記基材の上に配置され、且つ接触相と接触して置かれるように構成された潤滑性表面と
を含む物品であって、
前記潤滑性表面が、前記接触相と接触する前に第１の潤滑性を有する第１の表面を画定する第１の形態と、前記接触相と接触した後に第２の潤滑性を有する第２の表面を画定する第２の形態とを有し、前記第２の潤滑性が前記第１の潤滑性よりも大きい、物品。
【請求項６８】
前記潤滑性表面が、液体、第１の複数の粒子、及び前記液体の中に配置された第２の複数の粒子を含み、
前記液体、前記第１の複数の粒子及び前記第２の複数の粒子が集合的に、前記第１の形態において前記第１の表面を画定する、請求項６７に記載の物品。
【請求項６９】
前記第２の複数の粒子が、前記接触相に移動するように構成される、請求項６８に記載の物品。
【請求項７０】
前記第２の複数の粒子が、前記接触相の粘度を増大させるように構成される、請求項６９に記載の物品。
【請求項７１】
前記第２の複数の粒子が、前記接触相の降伏応力を増大させるように構成される、請求項６９に記載の物品。
【請求項７２】
前記液体が前記基材の上の平均厚さを有し、前記第１の複数の粒子の平均寸法が前記液体の平均厚さの約１．５倍よりも小さい、請求項６８に記載の物品。
【請求項７３】
前記液体が前記基材の上の平均厚さを有し、前記第２の複数の粒子の平均寸法が前記液体のおよその平均厚さよりも大きい、請求項６８に記載の物品。
【請求項７４】
前記液体の平均厚さが約５μｍと約８０μｍとの間である、請求項７３に記載の物品。
【請求項７５】
前記液体の平均厚さが約１０μｍと約５０μｍとの間である、請求項７３に記載の物品。
【請求項７６】
前記第１の複数の粒子が疎水性である、請求項６８に記載の物品。
【請求項７７】
前記第２の複数の粒子が親水性である、請求項７６に記載の物品。
【請求項７８】
前記第２の複数の粒子が、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項６８に記載の物品。
【請求項７９】
前記潤滑性表面が前記液体の中に配置された第３の複数の粒子をさらに含み、前記第３の複数の粒子が、前記液体のレオロジーを変更するように構成される、請求項６８に記載の物品。
【請求項８０】
前記第３の複数の粒子の約０．１ｗｔ％〜約５０ｗｔ％が前記液体の中に配置される、請求項７９に記載の物品。
【請求項８１】
前記第３の複数の粒子の約１ｗｔ％〜約２０ｗｔ％が前記液体の中に配置される、請求項８０に記載の物品。
【請求項８２】
前記第３の複数の粒子が、シリカ、親水性シリカ、ヒュームドシリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、及びこれらの組み合わせのうちの少なくとも１つを含む、請求項７９に記載の物品。
【請求項８３】
基材と、
前記基材の上に配置され、且つ接触相と接触して置かれるように構成された潤滑性表面と
を含む物品であって、
前記潤滑性表面が、前記接触相と接触する前の第１の形態と、前記接触相と接触した後の期間の第２の形態とを有し、
前記潤滑性表面が、前記第１の形態において、液体、第１の複数の粒子、及び初期濃度の第２の複数の粒子を含み、
前記潤滑性表面が、前記第２の形態において、前記液体、前記第１の複数の粒子、及び前記初期濃度よりも低い濃度の前記第２の複数の粒子を含む、物品。
【請求項８４】
前記潤滑性表面が、前記第１の形態における第１の潤滑性と、前記第２の形態における第２の潤滑性とを有し、前記第２の潤滑性が前記第１の潤滑性よりも大きい、請求項８３に記載の物品。
【請求項８５】
前記第２の複数の粒子が、前記第２の形態において前記接触相に移動するように構成される、請求項８３に記載の物品。
【請求項８６】
前記第２の複数の粒子が、前記接触相のレオロジーを変更するように構成される、請求項８５に記載の物品。
【請求項８７】
前記液体が前記基材の上の平均厚さを有し、前記第１の複数の粒子の平均寸法が前記液体の平均厚さよりも小さい、請求項８３に記載の物品。
【請求項８８】
前記液体の平均厚さが約５μｍと約８０μｍとの間である、請求項８７に記載の物品。
【請求項８９】
前記液体の平均厚さが約１０μｍと約５０μｍとの間である、請求項８７に記載の物品。
【請求項９０】
前記第１の複数の粒子が疎水性である、請求項８３に記載の物品。
【請求項９１】
前記第２の複数の粒子が親水性である、請求項９０に記載の物品。
【請求項９２】
前記第２の複数の粒子が、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項８３に記載の物品。
【請求項９３】
前記潤滑性表面が前記液体の中に配置された第３の複数の粒子をさらに含み、前記第３の複数の粒子が、前記液体のレオロジーを変更するように構成される、請求項８３に記載の物品。
【請求項９４】
前記第３の複数の粒子の約１ｗｔ％〜約５０ｗｔ％が前記液体の中に配置される、請求項９３に記載の物品。
【請求項９５】
前記第３の複数の粒子が、シリカ、親水性シリカ、ヒュームドシリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、及びこれらの組み合わせのうちの少なくとも１つを含む、請求項９４に記載の物品。
【請求項９６】
基材と、
液体、第１の複数の粒子、及び第２の複数の粒子を含む潤滑性表面であって、前記基材の上に配置され、且つ接触相と接触して置かれるように構成された潤滑性表面と
を含む物品であって、
前記潤滑性表面が、前記接触相と接触する前の第１の形態と、前記接触相と接触した後の期間の第２の形態とを有し、
前記第２の形態において、前記第２の複数の粒子の少なくとも一部が前記接触相に移動する、物品。
【請求項９７】
前記潤滑性表面が、前記第１の形態における第１の潤滑性と、前記第２の形態における第２の潤滑性とを有し、前記第２の潤滑性が前記第１の潤滑性よりも大きい、請求項９６に記載の物品。
【請求項９８】
前記第２の複数の粒子が、前記接触相のレオロジーを変更するように構成される、請求項９６に記載の物品。
【請求項９９】
前記第２の複数の粒子が、前記接触相の粘度を増大させるように構成される、請求項９８に記載の物品。
【請求項１００】
前記第２の複数の粒子が、前記接触相の粘度を変更するように構成される、請求項９８に記載の物品。
【請求項１０１】
前記液体が前記基材の上の平均厚さを有し、前記第２の複数の粒子の平均寸法が前記液体のおよその平均厚さよりも大きい、請求項９６に記載の物品。
【請求項１０２】
前記液体が前記基材の上の平均厚さを有し、前記第１の複数の粒子の平均寸法が前記液体の平均厚さの約１．５倍よりも小さい、請求項９６に記載の物品。
【請求項１０３】
前記液体の平均厚さが約５μｍと約８０μｍとの間である、請求項１０２に記載の物品。
【請求項１０４】
前記液体の平均厚さが約１０μｍと約５０μｍとの間である、請求項１０３に記載の物品。
【請求項１０５】
前記第１の複数の粒子が疎水性である、請求項９６に記載の物品。
【請求項１０６】
前記第２の複数の粒子が親水性である、請求項１０５に記載の物品。
【請求項１０７】
前記第１の複数の粒子が、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項９６に記載の物品。
【請求項１０８】
前記潤滑性表面が前記液体の中に配置された第３の複数の粒子をさらに含み、前記第３の複数の粒子が、前記液体のレオロジーを変更するように構成される、請求項９６に記載の物品。
【請求項１０９】
前記第３の複数の粒子の約１ｗｔ％〜約５０ｗｔ％が前記液体の中に配置される、請求項１０８に記載の物品。
【請求項１１０】
前記第３の複数の粒子が、シリカ、親水性シリカ、ヒュームドシリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、及びこれらの組み合わせのうちの少なくとも１つを含む、請求項１０８に記載の物品。
【請求項１１１】
前記期間が約１週間未満である、請求項９６に記載の物品。
【請求項１１２】
前記期間が約１日未満である、請求項１１１に記載の物品。
【請求項１１３】
前記期間が約１時間未満である、請求項１１２に記載の物品。
【請求項１１４】
前記第２の複数の粒子の実質的に全てが約９０分後に前記接触相に移動する、請求項９６に記載の物品。
【請求項１１５】
前記液体が前記接触相に非混和性である、請求項９６に記載の物品。
【請求項１１６】
前記液体が前記基材の上の平均厚さを有し、前記第１の複数の粒子の平均寸法が前記液体の平均厚さの約１．５倍よりも小さい、請求項９６に記載の物品。
【請求項１１７】
前記液体の平均厚さが約５μｍと約８０μｍとの間である、請求項１１６に記載の物品。
【請求項１１８】
前記液体の平均厚さが約１０μｍと約５０μｍとの間である、請求項１１７に記載の物品。
【請求項１１９】
前記液体が、前記物品の使用中に液体のままである、請求項９６に記載の物品。
【請求項１２０】
前記液体が、前記物品の１か月を超える使用の間、液体のままである、請求項１１９に記載の物品。
【請求項１２１】
前記液体が、前記物品の１年を超える使用の間、液体のままである、請求項１２０に記載の物品。
【請求項１２２】
前記液体が、前記物品の３年を超える使用の間、液体のままである、請求項１２１に記載の物品。
【請求項１２３】
基材の上に組成物を配置して潤滑性表面を形成することであって、前記組成物が、液体、第１の複数の粒子、及び第２の複数の粒子を含むことと、
前記潤滑性表面上に接触相を配置することと、
前記第２の複数の粒子の少なくとも一部を前記接触相に移動させることと
を含む方法。
【請求項１２４】
前記潤滑性表面が、前記第２の複数の粒子が前記接触相に移動する前の第１の潤滑性と、前記第２の複数の粒子が前記接触相に移動した後の第２の潤滑性とを有し、前記第２の潤滑性が前記第１の潤滑性よりも大きい、請求項１２３に記載の方法。
【請求項１２５】
前記第２の複数の粒子が、前記接触相のレオロジーを変更するように構成される、請求項１２３に記載の方法。
【請求項１２６】
前記第２の複数の粒子が、前記接触相の降伏応力を増大させるように構成される、請求項１２５に記載の方法。
【請求項１２７】
前記第２の複数の粒子が、前記接触相の粘度を変更するように構成される、請求項１２５に記載の方法。
【請求項１２８】
前記液体が前記基材の上の平均厚さを有し、前記第１の複数の粒子の平均寸法が前記液体の平均厚さの約１．５倍よりも小さい、請求項１２３に記載の方法。
【請求項１２９】
前記液体の平均厚さが約５μｍと約８０μｍとの間である、請求項１２８に記載の方法。
【請求項１３０】
前記液体の平均厚さが約１０μｍと約５０μｍとの間である、請求項１２９に記載の方法。
【請求項１３１】
前記第１の複数の粒子が疎水性である、請求項１２３に記載の方法。
【請求項１３２】
前記第２の複数の粒子が親水性である、請求項１３１に記載の方法。
【請求項１３３】
前記第１の複数の粒子が、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項１２３に記載の方法。
【請求項１３４】
前記潤滑性表面が前記液体の中に配置された第３の複数の粒子をさらに含み、前記第３の複数の粒子が、前記液体のレオロジーを変更するように構成される、請求項１２３に記載の方法。
【請求項１３５】
前記第３の複数の粒子の約１ｗｔ％〜約５０ｗｔ％が前記液体の中に配置される、請求項１３４に記載の方法。
【請求項１３６】
前記第３の複数の粒子が、シリカ、親水性シリカ、ヒュームドシリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、及びこれらの組み合わせのうちの少なくとも１つを含む、請求項１３４に記載の方法。
【請求項１３７】
前記第２の複数の粒子の少なくとも一部を前記接触相に移動させることが、ある期間内に起こる、請求項１２３に記載の方法。
【請求項１３８】
前記期間が約１週間未満である、請求項１３７に記載の方法。
【請求項１３９】
前記期間が約１日未満である、請求項１３８に記載の方法。
【請求項１４０】
前記期間が約１時間未満である、請求項１３９に記載の方法。
【請求項１４１】
前記第２の複数の粒子の実質的に全てが約９０分後に前記接触相に移動する、請求項１３７に記載の方法。
【請求項１４２】
前記液体が前記接触相に非混和性である、請求項１２３に記載の方法。
【請求項１４３】
前記液体が前記基材の上の平均厚さを有し、前記第１の複数の粒子の平均寸法が前記液体の平均厚さの約１．５倍よりも小さい、請求項１２３に記載の方法。
【請求項１４４】
前記液体の平均厚さが約５μｍと約８０μｍとの間である、請求項１４３に記載の方法。
【請求項１４５】
前記液体の平均厚さが約１０μｍと約３０μｍとの間である、請求項１４４に記載の方法。
【請求項１４６】
前記液体が、前記物品の使用中に液体のままである、請求項１２３に記載の方法。
【請求項１４７】
前記潤滑性表面上に溶媒を配置することにより前記潤滑性表面を準備すること
をさらに含む、請求項１２３に記載の方法。
【請求項１４８】
前記第２の複数の粒子の少なくとも一部を前記接触相に移動させることが、約１時間未満を要する、請求項１２３に記載の方法。
【請求項１４９】
前記第２の複数の粒子の少なくとも一部の前記接触相への移動が、接触相において境界領域を形成する、請求項１２３に記載の方法。
【請求項１５０】
前記第２の複数の粒子の少なくとも一部の前記接触相への移動が、前記液体、前記第１の複数の粒子、及び前記第１の組成物よりも低い濃度の前記第２の複数の粒子を含む第２の組成物を形成する、請求項１２３に記載の方法。
【請求項１５１】
前記境界領域が前記第２の組成物と実質的に非混和性である、請求項１５０に記載の方法。
【請求項１５２】
基材と、
前記基材の上に配置された液体であって、接触相に非混和性である液体と、
少なくとも部分的に前記液体の中に配置された界面修飾剤であって、前記液体と前記接触相との間に境界領域を作り出し、前記境界領域が前記液体及び前記接触相とは異なる特性を有する、界面修飾剤と
を含む物品。
【請求項１５３】
複数の領域をそれらの間に画定する複数の固体特徴物と、前記複数の領域内に配置された液体と
をさらに含み、前記複数の固体特徴物が平衡状態で前記複数の領域内に前記液体を含有する、請求項１５２に記載の物品。
【請求項１５４】
前記複数の固体特徴物よりも上に配置された、前記液体の可動性の過剰層
をさらに含む、請求項１５３に記載の物品。
【請求項１５５】
前記複数の固体特徴物が前記基材に結合される、請求項１５３に記載の物品。
【請求項１５６】
前記複数の固体特徴物が前記基材内に形成される、請求項１５３に記載の物品。
【請求項１５７】
前記液体が、前記液体のレオロジーを変更する添加剤を含む、請求項１５２〜１５６のいずれか一項に記載の物品。
【請求項１５８】
前記添加剤が粒子を含む、請求項１５７に記載の物品。
【請求項１５９】
前記境界領域が前記接触相よりも高い降伏応力を有する、請求項１５２〜１５８のいずれか一項に記載の物品。
【請求項１６０】
前記界面修飾剤の分配係数が約１未満である、請求項１５２〜１５９のいずれか一項に記載の物品。
【請求項１６１】
前記分配係数が約０．５未満である、請求項１６０に記載の物品。
【請求項１６２】
前記分配係数が約０．１未満である、請求項１６１に記載の物品。
【請求項１６３】
前記分配係数が約０．０５未満である、請求項１６２に記載の物品。
【請求項１６４】
前記分配係数が約０．０１未満である、請求項１６３に記載の物品。
【請求項１６５】
前記分配係数が約０．００１未満である、請求項１６４に記載の物品。
【請求項１６６】
第１の転落角を有する基材と、
前記基材の上に配置された液体であって、接触相に非混和性である液体と、
少なくとも部分的に前記液体の中に配置された界面修飾剤であって、前記液体と前記接触相との間に境界領域を作り出し、前記境界領域が前記第１の転落角よりも小さい第２の転落角を有する、界面修飾剤と
を含む物品。
【請求項１６７】
基材と、
前記基材の上に配置された複数の固体特徴物であって、前記複数の固体特徴物の間の間隙領域を画定する複数の固体特徴物と、
前記基材の上に配置され、且つ少なくとも部分的に前記間隙領域を含浸させる液体と、
少なくとも部分的に前記液体の中に配置された界面修飾剤であって、前記液体と接触相との間に境界領域を作り出し、前記境界領域が前記液体及び前記接触相とは異なる特性を有する、界面修飾剤と
を含む物品。
【請求項１６８】
前記液体が前記接触相に非混和性である、請求項１６６に記載の物品。
【請求項１６９】
基材と、
前記基材の上に配置された液体であって、接触相に非混和性である液体と、
少なくとも部分的に前記液体の中に配置された界面修飾剤であって、前記液体と前記接触相との間に境界領域を作り出し、前記境界領域が前記液体及び前記接触相とは異なる特性を有する、界面修飾剤と、
前記液体のレオロジーを変更するために前記液体の中に配置された添加剤と
を含む物品。
【請求項１７０】
基材と、
前記基材の上に配置された液体であって、接触相に非混和性である液体と、
少なくとも部分的に前記液体の中に配置された界面修飾剤であって、前記液体と前記接触相との間に境界領域を作り出し、前記境界領域が前記接触相よりも高い降伏応力を有する、界面修飾剤と
を含む物品。
【請求項１７１】
基材と、
前記基材の上に配置された液体であって、接触相に非混和性である液体と、
少なくとも部分的に前記液体の中に配置された約１未満の分配係数を有する界面修飾剤であって、前記液体と前記接触相との間に境界領域を作り出し、前記境界領域が前記液体及び前記接触相とは異なる特性を有する、界面修飾剤と
を含む物品。
【発明の詳細な説明】
【技術分野】
【０００１】
関連出願の相互参照
[1001]  本出願は、２０１７年３月２日に出願された「Systems and Methods for Creating Durable Lubricious Surfaces via Interfacial Modification」という表題の米国仮特許出願第６２／４６６，００８号に対する優先権及びその利益を主張するものであり、その開示は、参照によってその全体が本明細書に援用される。
【背景技術】
【０００２】
背景
[1002]  この１０年間における加工表面の出現により、材料の様々な種類の表面及び界面を増強するための新しい技術が開発された。例えば、マイクロ及びナノスケールの加工表面テクスチャの使用により、より低い粘性抵抗、氷及び他の材料への接着性の低下、自己洗浄性、防曇能力、並びに撥水性を達成することができる非湿潤性表面が提供されている。これらの改善は、一般に、固体表面と、接触する液体との間の界面接触の減少（すなわち、より低い湿潤性又は非湿潤性）の結果として生じる。
【発明の概要】
【発明が解決しようとする課題】
【０００３】
[1003]  既存の非湿潤性表面（例えば、超疎水性、超疎油性、及び超疎金属性（supermetallophobic）表面）の欠点の１つは、これらが、表面の非湿潤能力を損なう突刺（impalement）の影響を受けやすいことである。突刺は、衝突液体（例えば、液滴又は液体流）が表面テクスチャ内に取り込まれた空気を置き換えるときに起こる。突刺を防止するためのこれまでの取り組みは、表面テクスチャの寸法をマイクロスケールからナノスケールへ縮小することに焦点が置かれてきた。さらに、既存の非湿潤性表面は、氷の形成及び接着の影響を受けやすい。例えば、既存の超疎水性表面上に霜が形成されると、表面は親水性になる。凍結条件下で、水滴は表面に固着することができ、氷が堆積し得る。氷は表面のテクスチャと連結し得るので、氷の除去は困難であり得る。同様に、例えば、脱塩又は油及びガスの適用などのように、これらの表面が塩で飽和した溶液にさらされると、表面に薄片が形成され、機能性の損失が起こる。既存の非湿潤性表面の同様の制限としては、表面における水和物の形成、及び他の有機又は無機付着物の形成に関する問題がある。従って、増強された耐久性及び平均寿命を有する改善された非湿潤性表面が必要とされている。
【課題を解決するための手段】
【０００４】
概要
[1004]  本明細書に記載される実施形態は、一般に、界面修飾を用いて耐久性潤滑性表面（ＤＬＳ）を作り出すためのシステム及び方法に関する。ＤＬＳは、固体と、液体と、ＤＬＳ及び接触液間の界面を修飾する添加剤との組み合わせを用いて作製することができ、ＤＬＳと接触液との間に、潤滑剤及び／又は保護コーティングとしての役割を果たす界面層がもたらされる。添加剤と接触液との間に作り出される潤滑効果は、増強された滑り性と、ＤＬＳの耐久性に役立つことができる保護特性とをもたらす。
【図面の簡単な説明】
【０００５】
図面の簡単な説明
【図１】[1005]実施形態に従って、耐久性が増強された耐久性潤滑性表面の種々の構成要素の略ブロック図を示す。
【図２】[1006]実施形態に従って、一段階アプローチにより、増強された液体含浸表面を作製するためのプロセスフロー図を示す。
【図３】[1007]実施形態に従って、スプレードオン（sprayed-on）アプローチにより、増強された液体含浸表面を作製するためのプロセスフロー図を示す。
【図４Ａ】[1008]実施形態に従って、液体含浸表面及び添加剤を有する基材の断面図を示す。
【図４Ｂ】[1009]実施形態に従って、添加剤が接触液との界面に移動した後の液体含浸表面の断面図を示す。
【図４Ｃ】[1010]実施形態に従って、過剰の含浸液が間隙領域（interstitial region）から消耗された後の液体含浸表面の断面図を示す。
【図５】[1011]実施形態に従って、界面修飾添加剤を有する耐久性潤滑性表面の断面図を示す。
【図６】[1012]実施形態に従って、界面修飾添加剤及びレオロジー変更添加剤を有する耐久性潤滑性表面の断面図を示す。
【図７】[1013]実施形態に従って、液体含浸表面及び界面修飾添加剤を含む耐久性潤滑性表面の断面図を示す。
【図８】[1014]実施形態に従って、液体含浸表面及び界面修飾添加剤を含む耐久性潤滑性表面の断面図を示す。
【図９】[1015]実施形態に従って、液体含浸表面及び界面修飾添加剤を含む耐久性潤滑性表面の断面図を示す。
【図１０Ａ】[1016]実施形態に従って、液体含浸表面及び界面修飾添加剤を含む耐久性潤滑性表面の断面図を示す。
【図１０Ｂ】[1017]界面修飾添加剤の少なくとも一部が製品相（product phase）に移動した後の図１０Ａの液体含浸表面を含む図を示す。
【発明を実施するための形態】
【０００６】
詳細な説明
[1018]  特別に設計された化学特性及び構造特徴を有する加工表面は、様々な種類の商業及び技術的用途において有用であり得る実質的な非湿潤性特性を有することができる。例えばハス植物などの自然の疎水性表面は、その表面に存在するマイクロ又はナノテクスチャ化特徴内に閉じ込められたエアポケットを含み、疎水性表面に配置された接触液（例えば、水又は任意の他の水性液体）の接触角を増大させる。自然から発想を得て、基材の上に液体含浸表面を配置することによって、非湿潤性表面も加工することができる。このような液体含浸表面は超疎水性であり、氷及び霜の形成に耐えるように構成され、そして非常に耐久性であることが可能である。
【０００７】
[1019]  本明細書に記載される実施形態は、一般に、界面修飾を用いて耐久性潤滑性表面（ＤＬＳ）を作り出すためのシステム及び方法に関する。本明細書で議論される潤滑性表面は、接触液と表面液体との間の界面に移動して接触相又は境界領域を形成する界面修飾添加剤のために、耐久性が増大した表面液体層を含む。いくつかの実施形態によると、本明細書で議論される潤滑性表面は、間隙領域が含浸液を含むように間隙領域を画定する固体特徴物（solid feature）のマトリックスを含む表面に含浸される含浸液を含む、液体含浸表面（ＬＩＳ）及び増強された液体含浸表面（ＥＬＩＳ）を含む。含浸液は、固体表面を優先的に湿潤させ、強力な毛管力を有するマイクロテクスチャ化表面に接着するように構成され、従って、ＤＬＳ又はＥＬＩＳは、自然の表面又は基材よりも小さい転落角又は滑落角（例えば、約５度未満の滑落／転落角）を有する。これにより、接触液は、ＤＬＳ又は増強された液体含浸表面上で十分容易に滑ることができる。従って、本明細書に記載されるＤＬＳは、（ｉ）このような潤滑性表面が低ヒステリシスを有すること、（ｉｉ）自己洗浄性特性を有すること、（ｉｉｉ）高い落下衝撃圧力に耐えられる（すなわち、耐摩耗性である）こと、（ｉｖ）損傷時に毛管ウィッキングにより自己修復できること、及び（ｖ）凝縮を増強できることを含む、従来の超疎水性表面よりも優れた特定の著しい利点を提供する。液体含浸表面などの耐久性潤滑性表面、液体含浸表面の製造方法及びその用途の例は、２０１３年１１月５日に発行された「Liquid-Impregnated Surfaces, Methods of Making, and Devices Incorporating the Same」という表題の米国特許第８，５７４，７０４号（「‘７０４号特許」とも呼ばれる）、及び２０１４年６月２６日に公開された「Apparatus and Methods Employing Liquid-Impregnated Surfaces」という表題の米国特許出願公開第２０１４／０１７８６１１号（「‘６１１号公報」とも呼ばれる）に記載されており、これらの内容は参照によってその全体が本明細書中に援用される。表面の固体特徴物を形成するために使用される材料、含浸液、食用接触液を含む用途の例は、２０１５年１月２７日に発行された「Self-Lubricating Surfaces for Food Packaging and Food Processing Equipment」という表題の米国特許第８，９４０，３６１号（本明細書中で「‘３６１号特許」とも呼ばれる）に記載されており、その内容は参照によってその全体が本明細書中に援用される。非毒性液体含浸表面の例は、２０１５年３月１９日に公開された「Non-toxic Liquid Impregnated Surfaces」という表題の米国特許出願公開第２０１５／００７６０３０号（「‘０３０号公報」とも呼ばれる）に記載されており、その内容は参照によってその全体が本明細書中に援用される。固体特徴物の出現面積画分（area emerged fraction）が低減された液体含浸表面の例は、２０１５年１０月２９日に公開された「Apparatus and Methods Employing Liquid-Impregnated Surfaces」という表題の米国特許出願公開第２０１５／０３０６６４２号に記載されており、その内容は参照によってその全体が本明細書中に援用される。
【０００８】
[1020]  本開示に従う実施形態は、接触液（例えば、製品）との繰り返される長期の相互作用の間の耐久性を改善するため、又は性能を改善するために増強されたＤＬＳを含む。本明細書に記載されるように、特定の接触液がＤＬＳと接触して置かれると、接触液の特性のためにＤＬＳの性能は損なわれ得る。例えば、接触ビンガム塑性体又は降伏応力を示す他の液体（「降伏応力液体」）などの特定の種類の非ニュートン液体は、含浸液の少なくとも一部を溶解又は乳化させて除去することによっていくらかの液体含浸表面を劣化させることができ、これは、ピンニング及び他の望ましくない効果をもたらし得る。ある場合には、接触液のレオロジー（厚さ）、化学的性質、及び／又は熱力学的特性の組み合わせはＤＬＳを損ない、最適以下の性能をもたらし得る。ローション及び／又は練り歯磨きなどの消費者用包装商品は、泡立ちを増強するため、表面張力を低減するため、及び／又は様々な理由のために界面活性剤を含み得る非ニュートン接触液のいくつかの例である。任意の特定の理論に束縛されることは望まないが、ＤＬＳが接触液中の界面活性剤と直接接触すると、界面活性剤は、潤滑性表面を損なう有害な熱力学的効果を引き起こし得る。任意の特定の理論に束縛されることは望まないが、特定の接触液及び潤滑性表面液体の組み合わせに関して、界面活性剤は、ＤＬＳ上の潤滑液と接触すると望ましくない反応を受けることがある。この接触はＤＬＳの機械特性及び／又は化学特性の変化を起こすことがあり、潤滑性表面の劣化をもたらし得る。
【０００９】
[1021]  ＤＬＳ又はＬＩＳを増強するために、その化学特性及び／又は物理特性を慎重に選択して、特定の又は特定の種類の接触液に対してあつらえられた増強を作り出すことができる。言い換えると、ＤＬＳを作り出す際に、「画一的な（one-size-fits-all）」ものはない。従って、増強されたＤＬＳ又はＥＬＩＳが性能を改善するように特別に設計され、接触液（又は特定の種類の接触液）との繰り返される長期の相互作用に耐えるように、ＤＬＳの特性及び接触液の特性は慎重に適合される。従って、固体、含浸液、及び基材の特性を含む、物理特性、化学特性、及び電子特性は、接触液（又は接触液の種類）の特定の粘度、レオロジー、混和性、濃度、及びｐＨなどに対して設計されたＤＬＳ又はＥＬＩＳを作り出すように選択される。「耐久性潤滑性表面」（ＤＬＳ）は潤滑性が増大された種類の加工表面であり、ここで、「液体含浸表面」（ＬＩＳ）及び「増強された液体含浸表面」（ＥＬＩＳ）は、表面のうちの耐久性潤滑性表面の種類に含まれ得る特定の実施形態の非包括的なリストである。
【００１０】
[1022]  いくつかの実施形態では、界面修飾剤（ＩＭ）添加剤は潤滑液又は含浸液中に包含され、接触液がＤＬＳ又はＬＩＳと接触することから隔離（又は防止）され得るように接触液を「クローキングする（cloak）」ために、ＩＭが移動して二次的な界面を形成し、接触相になるように構成され得る。いくつかの実施形態では、ＩＭは、ＬＩＳを保護するため、及びその界面特性を延長するために、ＬＩＳ中に含有され得る。より具体的には、ＥＬＩＳ中のＩＭは、接触液とＬＩＳとの間の界面レオロジーを変更するように設計される。このアプローチは、接触降伏応力液体などの接触液と共に使用するためのＬＩＳの増強としてうまく機能することができる。言い換えると、界面活性剤の有害な効果、又は接触降伏応力液体などの接触液の他の有害な特性によって発生し得る潜在的な損傷からＬＩＳを保護するために、ＩＭは、接触液とＬＩＳとの間の界面の標的とする変化のために使用することができる。いくつかの実施形態では、ＩＭは、界面で接触相（すなわち、境界領域）の特性を変化させ、変更された領域は、液体又は接触相と比べて特有の特性を有する界面である。
【００１１】
[1023]  いくつかの実施形態では、界面の修飾は、ＬＩＳの配合物中に添加剤を包含させることから始めることができる。いくつかの実施形態では、界面の修飾は、ＬＩＳが形成された後、続いて添加剤を添加することによって始めることができる。いずれのアプローチでも、ＥＬＩＳ中に含まれる添加剤は、ＬＩＳよりも接触液に対して優先的に接着するように設計される。従って、ＥＬＩＳを適用すると、添加剤は、ＬＩＳに向かうよりも、接触液に向かって移動する。任意の特定の理論に束縛されることは望まないが、ＩＭは、化学ポテンシャルの勾配のために界面に移動し得る。これらの添加剤は、主に、修飾剤及び製品（例えば、非ニュートン、ビンガム塑性体製品）のレオロジー特性のために界面に局在化される。いくつかの実施形態では、ＩＭは、ＥＬＩＳから接触液へ優先的に移動し得る。いくつかの実施形態では、ＩＭの接触液への移動は、接触液、ＥＬＩＳ、又はその両方にレオロジー変化を引き起こし得る。いくつかの実施形態では、ＩＭが接触液に移動した後、ＥＬＩＳは粘着性が低く（より潤滑性に）なり得る。いくつかの実施形態では、ＩＭが接触液に移動した後、接触液はより粘性になり得る。いくつかの実施形態では、ＩＭが接触液に移動した後、ＥＬＩＳ上の接触液（この時点で、移動したＩＭを含む）の転落角は小さくなり得る。
【００１２】
[1024]  ＥＬＩＳの適用及び添加剤の接触液への優先的な移動の後、新たに修飾された界面は効果的に接触液の接触表面になることができ、この表面は、この時点で界面において変化された特性を有する。この新たに変化された界面は、液体含浸界面との界面以外のどこにおいても接触液のバルク特性を実質的に変化させることなく、断熱を提供し、界面活性剤の潜在的な悪影響を低減することにより潤滑性を増強するような方法で、界面における接触液の改善されたレオロジー、トポグラフィー、表面化学及び熱力学的特性を提供する。これは、ＩＭが接触液の化学構造及び／又は機能特性を変化させないことを保証するために、接触液に対して非混和性の添加剤を包含させることによって達成することができる。
【００１３】
[1025]  本明細書で使用される場合、「分配係数」は、２つの非混和性又はわずかに混和性の液体の間の界面で平衡状態にある場合に、これらの液体中の溶質の濃度の比として本明細書で定義される。言い換えると、分配係数は、どちらか一方が他方と完全には混和性でない、最初は溶解している２つの液体の分離の割合及び程度を説明する。ＤＬＳの適用のいくつかの実施形態では、分配係数Ｐｃｏａｔｉｎｇ／ｐｒｏｄｕｃｔは、含浸液からのＩＭの分離の割合を説明するために使用され得る。ＤＬＳの適用のいくつかの実施形態では、分配係数は、含浸液からのＩＭの分離の程度を説明するために使用され得る。ＤＬＳの適用のいくつかの実施形態では、分配係数は、含浸液からのＩＭの分離の割合及び程度を説明するために使用され得る。言い換えると、ＩＭがＬＩＳと接触液との間の主要界面になるいくつかの実施形態では、基材からの（接触液への）ＩＭの移動は有利なので、分配係数パラメータを用いて、十分に迅速且つ広範囲に接触液との界面に移動するＩＭ添加剤を選択することができる。
【００１４】
[1026]  いくつかの実施形態では、分配係数パラメータは、
【数１】
2020514126.tif 000003
として定義することができ、式中、
【数２】
2020514126.tif 000004
及び
【数３】
2020514126.tif 000005
はそれぞれ、平衡状態の系における潤滑液及び製品中のＩＭの濃度である。いくつかの実施形態では、ＩＭが製品相中に存在することを好むように、Ｐｃｏａｔｉｎｇ／ｐｒｏｄｕｃｔ＜１を満たさなければならない。いくつかの実施形態では、検討した多数のＩＭについて、ＩＭは製品相中に存在することを強く好み、Ｐｃｏａｔｉｎｇ／ｐｒｏｄｕｃｔ＜ｋ（式中、ｋは、ｋ＜＜１を満たすある数である）というより厳密な条件を満たす。
【００１５】
[1027]  ＤＬＳの適用のいくつかの実施形態では、ＩＭは、例えば、それ自体の中で、及び水が豊富な接触液の表面に対して、水素結合又は他の物理的架橋の形成による架橋を可能にする材料を含むことができる。いくつかの実施形態では、ＤＬＳ（例えば、ＬＩＳ）は一般に疎水性であり得る。いくつかの実施形態では、ＩＭの親水性は、疎水性含浸液と、接触液の親水性修飾界面との間の相互作用を低減することにより、疎水性ＬＩＳとの界面を保護するのに役立つことができる。いくつかの実施形態では、ＤＬＳ（例えば、ＬＩＳ）は一般に親水性であり得る。いくつかの実施形態では、ＩＭの疎水性は、親水性含浸液と、接触液の疎水性修飾界面との間の相互作用を低減することにより、親水性ＬＩＳとの界面を保護するのに役立ち得る。この特性を示す材料の種類のいくつかとして、多糖、熱可塑性エラストマー、架橋ポリアクリル酸、ワックス状固体などが挙げられるが、これらに限定されない。多糖のいくつかの例としては、キサンタンガム、グァーガム、セルロースガム、キチンなどが挙げられる。熱可塑性エラストマーのいくつかの例としては、スチレンエチレンブチレンスチレン（ＳＥＢＳ）、熱可塑性樹脂（ＴＰＵ）などが挙げられ、これらに限定されない。油を捕獲及び保持して均質で弾性のゲルを形成することに優れているＳＥＢＳは、実際は、スチレンが添加された熱可塑性エラストマー（ＴＰＥ）の形態である。ＳＥＢＳはさらに、ポリエチレン（ＰＥ）及びポリプロピレン（ＰＰ）などのポリオレフィンプラスチックを含む。架橋ポリアクリル酸のいくつかの例としては、ポリアクリル酸ナトリウム、ポリカルボフィル、カルボマー（例えば、Lubrizolカルボマー）、及びポリアクリル酸カルシウムが挙げられるが、これらに限定されない。ワックス状固体のいくつかの例としては、カルナバワックス、キャンデリラワックス、蜜ろう、並びに合成ワックス、例えば、シリコーンワックス、炭化水素ワックス、及びペルフルオロポリエーテル（ＰＦＰＥ）グリースが挙げられるが、これらに限定されない。
【００１６】
[1028]  いくつかの実施形態では、特定のＩＭは、接触降伏応力液体、ビンガム塑性体、又は高粘度を有する他の非ニュートン液体などの接触液と共にうまく機能するように配合され得る。このような接触液の例としては、ローション、ゲル、練り歯磨き、ケチャップ、シャンプー、ハチミツマスタード、ピーナツバター、ヌテラ（Nutella）、チョコレートソース、チーズウィズ（cheese whiz）、マシュマロフラフ（marshmallow fluff）、ミートスラリー（meat slurry）、ヨーグルト、マヨネーズ、プディング、ゼリー、ジャムなどが挙げられるが、これらに限定されない。ＩＭは、パッケージングで使用されるＬＩＳと共に使用することができるが、これらは、ペンキ又は油のような降伏応力液体を有するパイプ又はタンクなどの動的環境で使用することもできる。さらに、ＩＭは本明細書に記載されるようにＬＩＳを有害な熱力学的効果から保護することができるので、ＩＭは、ローション及び練り歯磨きなどの界面活性剤が豊富な特定の製品と共に使用することができる。
【００１７】
[1029]  ＤＬＳは、多数の方法のいずれかにおいて基材の上に形成され得る。例えば、添加剤は、単一のスプレーコーティングで含有させることもできるし、或いは基材に既に適用されたＬＩＳ上にスプレーすることもできる。添加剤が、ＬＩＳの成分として形成段階で含有される場合、添加剤は、ＬＩＳを通って接触液へ移動することができる。添加剤が既存のＬＩＳの上部にスプレーされる場合、添加剤はＬＩＳの上部に配置され、接触液と接触されると接触液に引き付けられる。
【００１８】
[1030]  いくつかの実施形態では、ＤＬＳは、以下の：ｉ）接触液のクローキング；ｉｉ）ＤＬＳの劣化の防止；ｉｉｉ）変化された界面（すなわち、「接触相」又は「境界領域」）の存在が滑り性の延長及び耐久性の増強に役立ち得ること、を含む重要な利点を提供する。いくつかの実施形態では、ＤＬＳの製造方法は、ＤＬＳの作製方法と実質的に同様であり得る。いくつかの実施形態では、ＤＬＳの製造方法は、液体含浸表面の作製方法と実質的に同様であり得る。いくつかの実施形態では、ＤＬＳの製造方法は、ＥＬＩＳの作製方法と実質的に同様であり得る。いくつかの実施形態では、ＥＬＩＳは、増強された特性を有するＤＬＳの特殊なカテゴリーとみなすことができる。従って、ＥＬＩＳの一般的な製造方法は、ＤＬＳの製造方法と実質的に同様であり得る。従って、ＬＩＳ又はＤＬＳとよく似ているＥＬＩＳは、任意の基材、例えば、容器又は器の内側表面の上に配置することができ、様々な種類の製品、例えば、食品、医薬品、栄養補助食品、健康及び美容製品、消費者製品、又は任意の他の製品に対して非湿潤性表面を提示するように構成することができ、従って、製品は、実質的に容易にＬＩＳから排除、剥離、又は他の方法で移動され得る。
【００１９】
[1031]  いくつかの実施形態では、延展（spreading）パラメータ（「Ｓｓｃｐ」）は、界面張力に基づいてコーティングが表面を横切って延展することができる程度である。言い換えると、表面コーティングは製品の下に延展しなければならず、本明細書に記載されるＩＭ（すなわち、接触相）は、いくつかの実施形態において、そうでなければそのコーティングが非修飾界面層の下に延展できない場合に、コーティングを製品の界面修飾層の下に延展させ得る。いくつかの実施形態では、延展パラメータは、Ｓｓｃｐ＝γｐｓ−γｃｓ−γｃｐ（式中、γｐｓ、γｃｓ、及びγｃｐはそれぞれ、製品／固体、コーティング／固体、及びコーティング／製品の界面張力である）を用いて定義され得る。いくつかの実施形態では、Ｓｓｃｐ＞０は、コーティングを製品の下に自然に延展させる。いくつかの実施形態では、Ｓｓｃ（ｐ，ＩＭ）＝γ（ｐ，ＩＭ）ｓ−γｃｓ−γｃ（ｐ，ＩＭ）であり、式中、Ｓｓｃ（ｐ，ＩＭ）及びγ（ｐ，ＩＭ）ｓは、製品の界面修飾層の下の自然延展の量に関連する、界面修飾製品／固体及びコーティング／界面の自然延展係数である。いくつかの実施形態では、特定のＩＭの使用は、Ｓｓｃｐ＜０でもＳｓｃ（ｐ，ＩＭ）＞０の保持を可能にし、これまで利用できなかったコーティング−製品の組み合わせが可能になる。
【００２０】
[1032]  いくつかの実施形態では、コーティング−製品界面における製品のせん断は望ましくない（例えば、降伏応力を有する製品の場合）。いくつかの実施形態では、コーティングは、コーティングが製品よりも低い応力で降伏するように、低減された降伏応力を有するように設計される。いくつかの実施形態では、ＩＭを使用して界面修飾層における製品の降伏応力を増大させることができ、これにより、ＬＩＳの性能を改善することができ、より高い降伏応力を有するコーティングの使用を可能にすることができる。いくつかの実施形態では、τｃ及びτｐはそれぞれ、コーティング及び製品の降伏応力として定義することができる。いくつかの実施形態では、特定の応力でコーティングがせん断可能であるが、同じ応力で製品がせん断しないために、コーティングの降伏応力は製品の降伏応力よりも低くなるように加工される（τｐ＞τｃ）。いくつかの実施形態では、ＩＭはτｐ，ＩＭ＞τｐをもたらすことができ、これにより、コーティング性能及び耐久性が改善され得る。ここで、τｐ，ＩＭは、製品の界面修飾層の降伏応力である。いくつかの実施形態では、τｐ＜τｃであるコーティング−製品組成物について、ＩＭはτｐ，ＩＭ＞τｃ＞τｐをもたらすことができ、これまで利用できなかったコーティング−製品の組み合わせが可能になる。
【００２１】
[1033]  本明細書で使用される場合、「約」及び「およそ」という用語は、一般に、規定される値のプラス又はマイナス１０％を意味し、例えば、約２５０μｍは２２５μｍ〜２７５μｍを含み、およそ１，０００μｍは９００μｍ〜１，１００μｍを含み得る。
【００２２】
[1034]  本明細書で使用される場合、「接触液」、「流体」及び「製品」という用語は互換的に使用されて、流動する固体又は液体、例えば、非ニュートン流体、接触降伏応力液体、ビンガム流体、又はチキソトロピー流体を指し、他に規定されない限り、液体含浸表面と接触する。
【００２３】
[1035]  本明細書で使用される場合、「転落角」という用語は、表面に配置された液体の滴が転がり始めるときの表面の傾斜角度を指す。
【００２４】
[1036]  本明細書で使用される場合、「スプレー」という用語は、溶融固体、液体溶液、又は固体粒子懸濁液の霧状のスプレー又はミストを指す。
【００２５】
[1037]  本明細書で使用される場合、「複雑性」という用語は、（ｒ−１）ｘ１００％（式中、ｒはウェンツェル（Wenzel）粗度である）に等しい。
【００２６】
[1038]  本明細書で使用される場合、「平均厚さ」という用語は、総液体体積を総被覆表面積で割った値である。
【００２７】
[1039]  本明細書で使用される場合、「潤滑性」という用語は、潤滑性表面を横切る材料の移動の速度である。
【００２８】
[1040]  図１は、本発明に従うＤＬＳの略図である。システムは、基材１１０と、添加剤１８０を含むＤＬＳ１２０とを含む。いくつかの実施形態では、ＤＬＳ１２０は、液体１６０及び添加剤１８０を含むことができる。いくつかの実施形態では、含浸液１６０は水に非混和性であり得る。いくつかの実施形態では、含浸液１６０は、特定の種類の接触液１９０に非混和性であり得る。特定の種類の接触液１９０に非混和性である含浸液１６０の例のいくつかとして、シリコーン油、フッ素化炭化水素、フッ素化ペルフルオロポリエーテル、及び鉱油、パラフィン油、Ｃ１３〜Ｃ１４イソパラフィン、Ｃ１６〜Ｃ１８イソパラフィンを含む炭化水素液体、ジグリセリド、並びにトリグリセリド（triglycyceride）が挙げられる。
【００２９】
[1041]  いくつかの実施形態では、ＤＬＳ１２０は、液体１６０、液体１６０中に配置された固体粒子（図示せず）、及び添加剤１８０を含むことができる。固体粒子は、液体の粘度及び／又はレオロジー特性を変更するように配合され得る。いくつかの実施形態では、ＤＬＳ１２０は、固体１４０、液体１６０、及び添加剤１８０を含むことができる。いくつかの実施形態では、ＤＬＳ１２０は、固体１４０、液体１６０、液体１６０中に配置された固体粒子、及びＩＭ添加剤１８０を含むことができる。いくつかの実施形態では、ＤＬＳ１２０は、液体１６０のドメインで包囲された動的な固体１４０のマトリックスを含むことができる。いくつかの実施形態では、ＩＭ添加剤１８０は、接触液１９０と接触するとＤＬＳ１２０の表面に移動することができる。いくつかの実施形態では、基材１１０は、ＤＬＳ１２０の一部を形成するのに役立ち得るか、或いはそれ自体がＤＬＳ１２０の構成要素になり得る特徴物をその表面上に有することができる。いくつかの実施形態では、ＤＬＳ１２０は、接触液１９０に関する「滑り性」を増大させるために、ＤＬＳ１２０の界面を修飾するように配合され得る。
【００３０】
[1042]  いくつかの実施形態では、所望のレオロジー、粘度、せん断強度、任意の他の物理、化学及び機械特性、並びにこれらの任意の組み合わせを達成するために、液体１６０に固体粒子が添加され得る。いくつかの実施形態では、所望のレオロジー、粘度、せん断強度、任意の他の物理、化学及び機械特性、並びにこれらの任意の組み合わせを達成するために、基材１１０上に配置された固体特徴物を覆う液体１６０に粒子が添加され得る。いくつかの実施形態では、粒子は、界面修飾添加剤１８０により増強された界面力によって変形又は消耗に対して安定化された基材１１０上に粒子含有潤滑剤を形成することができる。いくつかの実施形態では、液体及び粒子を含む粒子含有潤滑剤はＩＭ添加剤１８０によって安定化され、ＤＬＳ１２０及び基材１１０の少なくとも１つに対して、より大きいせん断強度、破裂強度、圧縮強度、引張強度、衝突耐性、任意の他の機械特性、又はこれらの任意の組み合わせをもたらす。
【００３１】
[1043]  いくつかの実施形態では、粒子は、例えば、不溶性繊維（例えば、精製木材セルロース、微結晶性セルロース、及び／又はオートブラン繊維）、ワックス（例えば、カルナバワックス、木ろう、蜜ろう、キャンデリラワックス）、他の多糖、フラクト−オリゴ糖、金属酸化物、モンタンワックス、褐炭及び泥炭、オゾケライト、セレシン、ビチューメン、ペトロラタム（petrolatuns）、パラフィン、微結晶性ワックス、ラノリン、金属又はアルカリのエステル、ココナッツの粉、アーモンド、ジャガイモ、小麦、パルプ、ゼイン、デキストリン、セルロースエーテル（例えば、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）、エチルヒドロキシエチルセルロース）、酸化第二鉄、酸化第一鉄、シリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、ポリスチレン、ナイロン、ポリプロピレン、ワックス、ポリエチレンテレフタレート、ポリプロピレン、ポリエチレン、ポリウレタン、ポリスルホン、ポリエーテルスルホン、ポリテトラフルオロエチレン（ＰＴＦＥ）、テトラフルオロエチレン（ＴＦＥ）、フッ素化エチレンプロピレンコポリマー（ＦＥＰ）、ポリフッ化ビニリデン（ＰＶＤＦ）、ペルフルオロアルコキシテトラフルオロエチレンコポリマー（ＰＦＡ）、ペルフルオロメチルビニルエーテルコポリマー（ＭＦＡ）、エチレンクロロトリフルオロエチレンコポリマー（ＥＣＴＦＥ）、エチレン−テトラフルオロエチレンコポリマー（ＥＴＦＥ）、ペルフルオロポリエーテル（ＰＦＰＥ）、ポリクロロテトラフルオロエチレン（ＰＣＴＦＥ）、ポリビニルアルコール（ＰＶＡ）、ポリエチレングリコール（ＰＥＧ）、テクノフロン（Tecnoflon）セルロースアセタート、ポリ（アクリル酸）、ポリ（プロピレンオキシド）、Ｄ−ソルビトール、ポリカーボネート、以下の、ＳＥＰ：ポリスチレン−ｂ−ポリ（エチレン／プロピレン）、ＳＥＰＳ：ポリスチレン−ｂ−ポリ（エチレン／プロピレン）−ｂ−ポリスチレン、ＳＥＢＳ：ポリスチレン−ｂ−ポリ（エチレン／ブチレン）−ｂ−ポリスチレン、ＳＥＥＰＳ：ポリスチレン−ｂ−ポリ（エチレン−エチレン／プロピレン）−ｂ−ポリスチレン、ＳＩＳ：スチレン−イソプレン−スチレンを含むがこれらに限定されない、スチレンブロックコポリマーのリストからの１つ又は複数のメンバー；以下の、エチレン−プロピレンランダムコポリマー（ＥＰＭ）、水素化ポリブタジエン−イソプレン−ブタジエンブロックコポリマーを含むがこれらに限定されない、ポリオレフィン系熱可塑性エラストマーのリストからの１つ又は複数のメンバー；以下の、ポリエステルアミド（ＰＥＡ）、ポリエーテルエステルアミド（ＰＥＥＡ）、ポリカーボネートエステルアミド（ＰＣＥＡ）、ポリエーテル−ブロック−アミド（ＰＥ−ｂ−Ａ）を含むがこれらに限定されない��ポリアミド系熱可塑性エラストマーのリストからの１つ又は複数のメンバー；並びに以下の、ポリ（ＭＭＡ−ｂ−ｔＢＡ−ＭＭＡ）及びポリ（ＭＭＡ−ｂ−アルキルアクリレート−ＭＭＡ）を含むがこれらに限定されない、ポリアクリレート系熱可塑性エラストマーのリストからの１つ又は複数のメンバー、本明細書に記載若しくはリストされる任意の他の材料、又はこれらの任意の組み合わせからなることができるが、これらに限定されない。
【００３２】
[1044]  いくつかの実施形態では、粒子は、サイズが、約１０ｎｍ〜約１００μｍ、約５０ｎｍ〜約５０μｍ、約５００ｎｍ〜約２５μｍ、約５００ｎｍ〜約２０μｍ、又は約７５０ｎｍ〜約５０μｍ、約５００ｎｍ〜約２０μｍの範囲（これらの間の全ての値及び範囲を含める）であり得る。いくつかの実施形態では、粒子は、サイズが実質的に均一であり得る。いくつかの実施形態では、粒子は、サイズが実質的に不均一であり得る。いくつかの実施形態では、粒子は多孔質であり、細孔径は、サイズが、約５ｎｍ〜約５μｍ、約５ｎｍ〜約５００ｎｍ、約５ｎｍ〜約５０ｎｍ、約５ｎｍ〜約２５０ｎｍ、約５０ｎｍ〜約５００ｎｍ、約５００ｎｍ〜約５μｍ、約５００ｎｍ〜約４μｍ、約１μｍ〜約３μｍ、又は約５００ｎｍ〜約２μｍの範囲（これらの間の全ての値及び範囲を含める）であり得る。いくつかの実施形態では、粒子には、成形、被覆、処理、帯電、磁化、照射、化学処理、加熱、冷却、励起、エネルギーによる衝撃、硬化、弱化、結合、当業者に知られている任意の他の方法による修飾、又はこれらの任意の組み合わせを行うことができ、それに応じて、本明細書に記載される任意の接触相及び接触液の相互作用特性が達成され得る。
【００３３】
[1045]  いくつかの実施形態では、粒子は、ｐＨ反応性材料、不均一表面修飾（例えば、親水性表面の部分的な疎水性処理）を有する材料、多様で不均一な化学組成、広い分子量分布、両親媒特性、ディスクなどの形状異方性（ラポナイト粘土を参照）を有する材料、相乗的なネットワーク挙動を有する多数の材料からなることができる。これらの材料は、サイズが５ｎｍ〜５００ｕｍの範囲であり得る。いくつかの実施形態では、粒子は、サイズが５０ｎｍ〜５００ｎｍ、又は５００ｎｍ〜５ｕｍ、又は５００ｎｍ〜２０ｕｍの範囲（これらの間の全ての値及び範囲を含める）であり得る。いくつかの実施形態では、粒子は、サイズが実質的に均一であり得る。いくつかの実施形態では、粒子は、サイズが実質的に不均一であり得る。いくつかの実施形態では、粒子は多孔質であり、細孔径は、サイズが５ｎｍ〜５０ｎｍ、５０ｎｍ〜５００ｎｍ、又は５００ｎｍ〜５ｕｍの範囲であり得る。いくつかの実施形態では、粒子は、外部から加えられた刺激、例えば、磁場若しくは電場、ｐＨ若しくはイオン強度の変化、光、表面張力の勾配、濃度、又は最も広くはギブズ自由エネルギーに対して応答（変形、膨潤、収縮、移動など）するように、被覆、処理、帯電、磁化され得る。
【００３４】
[1046]  いくつかの実施形態では、基材１１０は、例えば、１つ又は複数のチューブ、ボトル、バイアル、フラスコ、モールド、ジャー、タブ、カップ、キャップ、グラス、ピッチャー、バレル、ビン、トート、タンク、ケグ、タブ、シリンジ、缶、ポーチ、裏張りされた箱、ホース、シリンダー、及びブリキ缶を含むことができる。基材１１０は、ほとんど全ての望ましい形状に構築することができる。いくつかの実施形態では、基材１１０は、接触液１９０を含有、輸送、又は分注するための、ホース、配管、導管、ノズル、注射針、分注チップ、フタ、ポンプ、及び他の表面を含むことができる。基材１１０は、例えば、プラスチック、ガラス、金属、被覆繊維、所与の用途に適した任意の他の材料、又はこれらの組み合わせを含む、任意の適切な材料から構築することができる。基材１１０の適切な表面は、例えば、ポリスチレン、ナイロン、ポリプロピレン、ワックス、ポリエチレンテレフタレート、ポリプロピレン、ポリエチレン、ポリウレタン、ポリスルホン、ポリエーテルスルホン、ポリテトラフルオロエチレン（ＰＴＦＥ）、テトラフルオロエチレン（ＴＦＥ）、フッ素化エチレンプロピレンコポリマー（ＦＥＰ）、ポリフッ化ビニリデン（ＰＶＤＦ）、ペルフルオロアルコキシテトラフルオロエチレンコポリマー（ＰＦＡ）、ペルフルオロメチルビニルエーテルコポリマー（ＭＦＡ）、エチレンクロロトリフルオロエチレンコポリマー（ＥＣＴＦＥ）、エチレン−テトラフルオロエチレンコポリマー（ＥＴＦＥ）、ペルフルオロポリエーテル（ＰＦＰＥ）、ポリクロロテトラフルオロエチレン（ＰＣＴＦＥ）、ポリビニルアルコール（ＰＶＡ）、ポリエチレングリコール（ＰＥＧ）、テクノフロンセルロースアセタート、ポリ（アクリル酸）、ポリ（プロピレンオキシド）、Ｄ−ソルビトール、ポリカーボネート、又はこれらの組み合わせを含むことができる。いくつかの実施形態では、基材１１０は、剛性又は可撓性の材料で構築することができる。また箔又はポリマーで裏張りされた段ボール又は紙箱も、基材１１０を形成するために使用することができる。いくつかの実施形態では、基材１１０は、平坦表面、例えば、角柱容器の内側表面、又は起伏表面（contoured surface）、例えば、円形、長楕円形、楕円形、卵形又は別の輪郭の容器の内側表面を有することができる。
【００３５】
[1047]  いくつかの実施形態では、基材１１０は、固有の表面構造を有する表面、及び／又は化学的及び／又は物理的に修飾された表面を有することができる。例えば、基材１１０は、平坦表面、凸凹表面、円滑表面、規則的な周期パターンでテクスチャ化された表面、又はランダムな形状及び輪郭でテクスチャ化された表面を有することができる。いくつかの実施形態では、基材１１０は、エッチング、サンドブラスト、彫刻、又はその表面から他に材料を差し引いて（例えば、除去する）、テクスチャ化表面を作り出すことができる。他の実施形態では、基材１１０は、テクスチャ化表面を作り出すために、その表面に添加（例えば、付着）された材料を有することができる。いくつかの実施形態では、基材１１０は、表面から形成されたテクスチャ又は粗さを有することができる（例えば、エンボス加工、ローレット加工、又はスタンプ加工による）。いくつかの実施形態では、基材１１０は、基材１１０の作製中及び／又は作製後に、その後でその表面にどんな修飾を行うこともなく、形成された表面テクスチャを有することができる。
【００３６】
[1048]  いくつかの実施形態では、基材１１０は、液体含浸表面の添加によりより良好な性能をもたらす固有の粗さ（１０％以上の複雑性）を有する容器を含むことができる。良好な性能を有する基材１１０の例としては、高密度ポリエチレンが挙げられる。
【００３７】
[1049]  いくつかの実施形態では、基材１１０は、基材１１０の表面上に配置された複数の固体特徴物を有することができ、その結果、複数の固体特徴物は、複数の固体特徴物の間に間隙領域を画定する。基材１１０の表面は、柱、球、マイクロ／ナノニードル、ナノグラス（nanograss）、細孔、空洞、相互接続された細孔、相互接続された空洞、及び／又はマイクロ及び／又はナノ表面粗さを提供する任意の他のランダム形状を含むことができる。いくつかの実施形態では、特徴物の高さは、約１μｍ、約１０μｍ、約２０μｍ、約３０μｍ、約４０μｍ、約５０μｍ、約６０μｍ、約７０μｍ、約８０μｍ、約９０μｍ、約１００μｍ、約２００μｍ、約３００μｍ、約４００μｍ、約５００μｍ、約６００μｍ、約７００μｍ、約８００μｍ、約９００μｍ、最大約１ｍｍまで（これらの間の全ての範囲を含める）、又は液体１６０を受け入れるための任意の他の適切な高さであり得る。いくつかの実施形態では、固体特徴物の高さは約１μｍ未満であり得る。例えば、いくつかの実施形態では、固体特徴物は、約１ｎｍ、約５ｎｍ、約１０ｎｍ、約２０ｎｍ、約３０ｎｍ、約４０ｎｍ、約５０ｎｍ、約１００ｎｍ、約２００ｎｍ、約３００ｎｍ、約４００ｎｍ、約５００ｎｍ、約６００ｎｍ、約７００ｎｍ、約８００ｎｍ、約９００ｎｍ、又は約１，０００ｎｍの高さ（これらの間の全ての範囲を含める）を有することができる。さらに、固体特徴物の高さは、例えば、実質的に均一であり得る。いくつかの実施形態では、固体特徴物は、例えば、約１μｍ〜約１００μｍ、約１μｍ〜約１０μｍ、又は約５ｎｍ〜約１μｍの範囲の間隙間隔を有することができる。いくつかの実施形態では、基材１１０は、階層的な特徴物、例えば、ナノスケールの特徴物をその上にさらに含むマイクロスケールの特徴物を含むテクスチャ化表面を有することができる。いくつかの実施形態では、基材１１０の表面は等方性であり得る。いくつかの実施形態では、基材１１０の表面は異方性であり得る。
【００３８】
[1050]  いくつかの実施形態では、基材１１０は、任意の適切な方法を用いて、その表面内に形成されるか、又はその表面の上に他に配置された固体特徴物を有することができる。例えば、いくつかの固体特徴物は、基材１１０（例えば、ボトル又は他の食品容器）の内側に配置され得るか、又は表面自体と一体化され得る（例えば、ポリカーボネート製ボトルのテクスチャはポリカーボネートで製造され得る）。いくつかの実施形態では、基材１１０上の固体特徴物のいくつかは、不溶性繊維（例えば、精製木材セルロース、微結晶性セルロース、及び／又はオートブラン繊維）、ワックス（例えば、カルナバワックス、木ろう、蜜ろう、キャンデリラワックス）、他の多糖、フラクト−オリゴ糖、金属酸化物、モンタンワックス、褐炭及び泥炭、オゾケライト、セレシン、ビチューメン、ペトロラタム、パラフィン、微結晶性ワックス、ラノリン、金属又はアルカリのエステル、ココナッツの粉、アーモンド、ジャガイモ、小麦、パルプ、ゼイン、デキストリン、セルロースエーテル（例えば、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）、エチルヒドロキシエチルセルロース）、酸化第二鉄、酸化第一鉄、シリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、及び／又は本明細書に記載される任意の他の食用固体粒子、又はこれらの任意の組み合わせを含むがこれらに限定されない、粒子の堆積又はコーティングから形成され得る。
【００３９】
[1051]  いくつかの実施形態では、基材１１０の固体特徴物は、基材１１０（例えば、ポリカーボネート）を溶媒（例えば、アセトン）にさらすことにより作り出すことができる。例えば、溶媒は、結晶化を誘発することによりテクスチャを付与し得る（例えば、ポリカーボネートはアセトンにさらされると再結晶し得る）。いくつかの実施形態では、基材１１０上の固体特徴物は、溶解、エッチング、融解、反応、処理により、又は泡若しくは通気溶液のスプレーにより、電磁波（例えば、紫外（ＵＶ）光又はマイクロ波など）への表面の曝露により、又は表面の一部の蒸発により配置することができ、複数の固体特徴物を含むテクスチャ化表面、多孔質表面、及び／又は粗い表面が後に残される。いくつかの実施形態では、基材１１０上の固体特徴物は、機械的粗化（例えば、研磨剤を用いたタンブリング）、スプレーコーティング又はポリマースピニング、溶液からの粒子の付着（例えば、１層ずつの付着、液体／粒子懸濁液からの液体の蒸発）、及び／又は泡若しくは泡形成材料（例えば、ポリウレタンフォーム）の押出若しくはブロー成形によって画定され得る。いくつかの実施形態では、基材１１０上の固体特徴物は、溶液からのポリマーの付着（例えば、ポリマーは、粗い表面、多孔質表面、又はテクスチャ化表面を形成する）によって；冷却時に膨張する材料の押出又はブロー成形によりしわのある表面を残すことによって；そして張力又は圧縮下にある表面に材料の層を適用し、続いて下側の表面の張力又は圧縮を緩めることによりテクスチャ化表面をもたらすことによって形成することもできる。
【００４０】
[1052]  いくつかの実施形態では、基材１１０上の固体特徴物は非溶媒誘起のポリマーの相分離により配置され、スポンジ様の多孔質構造がもたらされる。例えば、ポリスルホン、ポリ（ビニルピロリドン）、及びＤＭＡｃの溶液は基材の上にキャストされ、次に水浴に浸漬され得る。水中に浸漬させると、溶媒及び非溶媒が交換し、ポリスルホンが沈殿して硬化する。
【００４１】
[1053]  いくつかの実施形態では、基材１１０は、例えば、柱、球、ナノニードル、細孔、空洞、相互接続された細孔、溝、隆起、相互接続された空洞、又はマイクロ及び／又はナノ表面粗さを提供する任意の他のランダム形状などのマイクロスケールの特徴物を含むことができる。いくつかの実施形態では、基材１１０上の固体特徴物のいくつかとして、表面上にランダム又は均一に分散され得るマイクロスケール又はナノスケールの寸法を有する粒子を挙げることができる。固体特徴物間の特徴的な間隔は、約１ｍｍ、約９００μｍ、約８００μｍ、約７００μｍ、約６００μｍ、約５００μｍ、約４００，μｍ、約３００μｍ、約２００μｍ、約１００μｍ、約９０μｍ、約８０μｍ、約７０μｍ、約６０μｍ、約５０μｍ、約４０μｍ、約３０μｍ、約２０μｍ、約１０μｍ、約５μｍ、１μｍ、又は１００ｎｍ、約９０ｎｍ、約８０ｎｍ、約７０ｎｍ、約６０ｎｍ、約５０ｎｍ、約４０ｎｍ、約３０ｎｍ、約２０ｎｍ、約１０ｎｍ、若しくは約５ｎｍであり得る。いくつかの実施形態では、固体特徴物間の特徴的な間隔は、約１００μｍ〜約１００ｎｍ、約３０μｍ〜約１μｍ、又は約１０μｍ〜約１μｍの範囲であり得る。いくつかの実施形態では、固体特徴物間の特徴的な間隔は、約１００μｍ〜約８０μｍ、約８０μｍ〜約５０μｍ、約５０μｍ〜約３０μｍ、約３０μｍ〜約１０μｍ、約１０μｍ〜約１μｍ、約１μｍ〜約９０ｎｍ、約９０ｎｍ〜約７０ｎｍ、約７０ｎｍ〜約５０ｎｍ、約５０ｎｍ〜約３０ｎｍ、約３０ｎｍ〜約１０ｎｍ、又は約１０ｎｍ〜約５ｎｍの範囲（これらの間の全ての範囲を含める）であり得る。
【００４２】
[1054]  いくつかの実施形態では、基材１１０は、例えば、約２００μｍ、約１００μｍ、約９０μｍ、約８０μｍ、約７０μｍ、約６０μｍ、約５０μｍ、約４０μｍ、約３０μｍ、約２０μｍ、約１０μｍ、約５μｍ、１μｍ、約１００ｎｍ、約９０ｎｍ、約８０ｎｍ、約７０ｎｍ、約６０ｎｍ、約５０ｎｍ、約４０ｎｍ、約３０ｎｍ、約２０ｎｍ、約１０ｎｍ、又は約５ｎｍの平均寸法の固体粒子を有することができる。いくつかの実施形態では、基材１１０上に配置された固体粒子の平均寸法は、約１００μｍ〜約１００ｎｍ、約３０μｍ〜約１０μｍ、又は約２０μｍ〜約１μｍの範囲であり得る。いくつかの実施形態では、固体粒子の平均寸法は、約１００μｍ〜約８０μｍ、約８０μｍ〜約５０μｍ、約５０μｍ〜約３０μｍ、又は約３０μｍ〜約１０μｍ、又は１０μｍ〜約１μｍ、約１μｍ〜約９０ｎｍ、約９０ｎｍ〜約７０ｎｍ、約７０ｎｍ〜約５０ｎｍ、約５０ｎｍ〜約３０ｎｍ、約３０ｎｍ〜約１０ｎｍ、又は約１０ｎｍ〜約５ｎｍの範囲（これらの間の全ての範囲を含める）であり得る。いくつかの実施形態では、基材１１０上の特徴物の高さは実質的に均一であり得る。いくつかの実施形態では、基材１１０は、階層的な特徴物、例えば、ナノスケールの特徴物がさらにその上に配置されたマイクロスケールの特徴物を含むことができる。
【００４３】
[1055]  いくつかの実施形態では、基材１１０は、複数の粒子を含む多孔質表面を有することができる。複数の粒子の特徴的な細孔径（例えば、細孔の幅又は長さ）は、約５，０００ｎｍ、約３，０００ｎｍ、約２，０００ｎｍ、約１，０００ｎｍ、約５００ｎｍ、約４００ｎｍ、約３００ｎｍ、約２００ｎｍ、約１００ｎｍ、約８０ｎｍ、約５０、又は約１０ｎｍ（これらの間の全ての範囲を含める）であり得る。いくつかの実施形態では、特徴的な細孔径は、約２００ｎｍ〜約２μｍ、又は約１０ｎｍ〜約１μｍの範囲（これらの間の全ての範囲を含める）であり得る。
【００４４】
[1056]  いくつかの実施形態では、ＤＬＳ１２０は、‘７０４号特許、‘５２２号公報、及び‘３６１号特許に記載されるものと実質的に同様のいくつかの方法によって形成することができる。ＤＬＳ１２０は、基材１１０上に液体含浸表面層を形成することにより、接触液１９０が基材１１０に接着するのを防止するように構成及び／又は配合され得る。いくつかの実施形態では、ＤＬＳ１２０は、基材１１０上に形成される液体含浸表面を接触液１９０が損傷又は劣化させるのを防止するように構成及び／又は配合され得る。ポリマーの動的マトリックス（又は、より一般的には固体１４０）、１つ又は複数の液体（接触液１９０に非混和性である液体１６０）、並びに含浸液１６０及び接触液１９０を実質的に隔てる界面層を形成するように接触液１９０の近くの界面に移動し得る添加剤１８０を形成することを含むが、これらに限定されない１つ又は複数の技術的アプローチを利用することにより、ＤＬＳ１２０は、基材１１０を被覆するように加工され得る。
【００４５】
[1057]  いくつかの実施形態では、固体１４０は、基材１１０上に既に存在する表面特徴物を含む異なる材料を含むことができる。本明細書に記載されるように、固体１４０は、以下の、ＳＥＰ：ポリスチレン−ｂ−ポリ（エチレン／プロピレン）、ＳＥＰＳ：ポリスチレン−ｂ−ポリ（エチレン／プロピレン）−ｂ−ポリスチレン、ＳＥＢＳ：ポリスチレン−ｂ−ポリ（エチレン／ブチレン）−ｂ−ポリスチレン、ＳＥＥＰＳ：ポリスチレン−ｂ−ポリ（エチレン−エチレン／プロピレン）−ｂ−ポリスチレン、ＳＩＳ：スチレン−イソプレン−スチレンを含むがこれらに限定されない、スチレンブロックコポリマーのリストからの１つ又は複数のメンバー；以下の、エチレン−プロピレンランダムコポリマー（ＥＰＭ）、水素化ポリブタジエン−イソプレン−ブタジエンブロックコポリマーを含むがこれらに限定されない、ポリオレフィン系熱可塑性エラストマーのリストからの１つ又は複数のメンバー；以下の、ポリエステルアミド（ＰＥＡ）、ポリエーテルエステルアミド（ＰＥＥＡ）、ポリカーボネートエステルアミド（ＰＣＥＡ）、ポリエーテル−ブロック−アミド（ＰＥ−ｂ−Ａ）を含むがこれらに限定されない、ポリアミド系熱可塑性エラストマーのリストからの１つ又は複数のメンバー；並びに以下の、ポリ（ＭＭＡ−ｂ−ｔＢＡ−ＭＭＡ）及びポリ（ＭＭＡ−ｂ−アルキルアクリレート−ＭＭＡ）を含むがこれらに限定されない、ポリアクリレート系熱可塑性エラストマーのリストからの１つ又は複数のメンバーを含むことができる。
【００４６】
[1058]  いくつかの実施形態では、固体１４０は、いくつかの種類のゲル形成材料からの材料のうちの１つ又は複数から形成された固体特徴物のマトリックスを含むことができる。ゲル形成固体のいくつかとして、炭化水素ポリマー、星型ポリマー、ブロックコポリマー、シリコーン、特に、エラストマー、アルキルシリコーンワックス、炭化水素ワックス、ポリメチルシルセスキオキサン、ビニルジメチコンコポリマー、ゼラチン、キチン、キトサン、カルボキシメチルセルロース、エチルセルロース、セルロースアセタート、セルロースエステルなどの、ポリマー及びコポリマーのカテゴリーが挙げられる。いくつかの実施形態では、ゲル形成固体／材料は、いくつかの種類の液体の注入によりゲルに形成される材料を含む。このような材料は、特定の種類の液体を吸収することができる材料特性を有し、自己集合した固体特徴物、又はゲルのカテゴリーに分類されるタイプの構造がもたらされる。いくつかの実施形態では、これは、引張及びせん断荷重で測定される貯蔵弾性率、損失弾性率及び位相角によって定義される、ゲル材料に特有の粘弾性特性を有するとして定義される。
【００４７】
[1059]  いくつかの実施形態では、固体１４０は、いくつかの種類のゲル形成液体を含むこともできる。ゲル形成固体と混合されると、例えば、鉱油、パラフィン油、Ｃ１３〜Ｃ１４イソパラフィン、Ｃ１６〜Ｃ１８イソパラフィンなどの炭化水素液体、ジ−及びトリグリセリドエステル、クエン酸のトリアルキルエステル、グリセロールジ−及びトリエステル、ミリスチン酸のエステル、アジペート、セバケートを含むが、これらに限定されないゲル形成材料はゲルの形成を生じる。
【００４８】
[1060]  いくつかの実施形態では、液体１６０は溶媒液体であり得る。本明細書に記載されるように、溶媒液体のいくつかの例としては、炭化水素液体、エステル、及びエーテルを挙げることができる。炭化水素液体の例としては、アルカン液体及びアルカンの混合物、Ｃ１３〜Ｃ１６イソパラフィン、イソヘキサデカン、鉱油、ナフテン系油、ポリイソブテン及びその水素化形態、並びにペトロラタムが挙げられるが、これらに限定されない。いくつかの実施形態では、液体１６０はエステルであり得る。エステルの例としては、オレイン酸デシル、デシルココアート、アジピン酸ジブチル、ステアリン酸イソセチル、ミリスチン酸イソプロピル、パルミチン酸イソプロピル、オレイン酸オレイル、セバシン酸、カプリル酸／カプリン酸エステル、及びステアリン酸ステアリルが挙げられるが、これらに限定されない。いくつかの実施形態では、液体１６０は、ジオクチルエーテルなどのエーテルであり得る。
【００４９】
[1061]  いくつかの実施形態では、液体１６０は、非溶媒液体を含むことができる。本明細書に記載されるように、非溶媒液体のいくつかの例としては、直鎖又は環状鎖を有するシリコーン油、フッ素化液体、例えば、フッ素化炭化水素液体、過フッ素化炭化水素液体、フッ素化ペルフルオロポリエーテル（ＰＦＰＥ）、フッ素化シリコーン、アリールシリコーン、フェニルトリメチコン、シクロメチコン、アリールシクロメチコン、鉱油、パラフィン油、Ｃ１３〜Ｃ１４イソパラフィン、Ｃ１６〜Ｃ１８イソパラフィン、ジ及びトリグリセリドエステル、並びにクエン酸のトリアルキルエステルを挙げることができる。
【００５０】
[1062]  いくつかの実施形態では、液体１６０は、水に非混和性であり得る。いくつかの実施形態では、液体１６０は、特定の種類の接触液１９０に非混和性であり得る。特定の種類の接触液１９０に非混和性である液体１６０の例のいくつかとして、シリコーン油、フッ素化炭化水素、フッ素化ペルフルオロポリエーテル、フッ素化シリコーン、アリールシリコーン、フェニルトリメチコン、シクロメチコン、アリールシクロメチコン、及び鉱油、パラフィン油、Ｃ１３〜Ｃ１４イソパラフィン、Ｃ１６〜Ｃ１８イソパラフィンを含む炭化水素液体、ジ及びトリグリセリドエステル、並びにクエン酸のトリアルキルエステルが挙げられる。いくつかの実施形態では、液体１６０は、固体１４０のゲル形成材料に関して上記に記載された特定のゲル形成液体と混和性であり得る。
【００５１】
[1063]  いくつかの実施形態では、添加剤１８０は、多糖、熱可塑性エラストマーなどを含むことができる。多糖のいくつかの例としては、キサンタンガム、グァーガム、セルロースガム、キチンなどが挙げられる。熱可塑性エラストマーのいくつかの例としては、スチレンエチレンブチレンスチレン（ＳＥＢＳ）、熱可塑性樹脂（ＴＰＵ）などが挙げられる。油を捕獲及び保持して均質で弾性のゲルを形成することに優れているＳＥＢＳは、実際は、スチレンが添加された熱可塑性エラストマー（ＴＰＥ）の形態である。ＳＥＢＳはさらに、ポリエチレン（ＰＥ）及びポリプロピレン（ＰＰ）などのポリオレフィンプラスチックを含む。
【００５２】
[1064]  いくつかの実施形態では、添加剤１８０は、Lubrizolカルボマーなどの架橋（ポリ）アクリル酸を含むことができる。カルボマーは、高分子量の架橋及び（ポリ）アクリル酸系ポリマーである。いくつかの例示的な実施形態では、添加剤１８０は、アリルスクロース又はアリルペンタエリトリトールと架橋されたアクリル酸のポリマーなどのカルボマーホモポリマー、アリルペンタエリトリトールと架橋されたアクリル酸及びＣ１０〜Ｃ３０アルキルアクリレートのポリマーなどのカルボマーホモポリマー、ホモポリマー及び／又はブロックコポリマーを含有するコポリマー又はポリエチレングリコール及び長鎖アルキル酸エステルを含むカルボマーインターポリマー、並びにジビニルグリコールと架橋されたアクリル酸のポリマーを含むポリカルボフィルなどを含有するLubrizolポリマーを含むことができる。いくつかの例示的な実施形態では、添加剤１８０は、磁場又は電場、ｐＨ変化、温度変化などの外部刺激の適用で界面に移動するようにすることができる。いくつかの例示的な実施形態では、添加剤１８０は外部刺激がなくても界面に移動することができるが、それでも同じ外部刺激によって、界面に移動した後に能動的に操作され得る。
【００５３】
[1065]  いくつかの実施形態では、接触液１９０は、ＤＬＳ１２０が適用可能な物質及び／又は製品である。いくつかの実施形態では、適用可能な種類の物質には、主要な相として水又は油を有するせん断減粘性である一般製品及び品物が含まれる。例えば、いくつかの実施形態では、接触液１９０は、通常、水中油エマルションである製品及び物質を含むことができる。いくつかの実施形態では、接触液１９０は、主に水、又は極性成分若しくは非極性成分、特定の濃度までの界面活性剤／乳化剤が溶解された水である媒体を含むことができる。いくつかの実施形態では、接触液１９０は、ＤＬＳ１２０とわずかに混和性であるか、又は非混和性である任意の液体、例えば、水、食用液体又は水性配合物（例えば、ケチャップ、マスタード、マヨネーズ、ハチミツなど）、環境流体（例えば、下水、雨水）、体液（例えば、尿、血液、便）、又は任意の他の流体などであり得る。いくつかの実施形態では、接触液１９０は、食品又は食品成分、例えば、粘着性、高粘性、及び／又は非ニュートン流体又は食品などであり得る。このような食品は、例えば、キャンディ、チョコレートシロップ、マッシュ、イーストマッシュ、ビールマッシュ、タフィー、食用油、魚油、マシュマロ、生地（dough）、衣用生地（batter）、焼き菓子、チューインガム、風船ガム、バター、ピーナツバター、ゼリー、ジャム、生地、ガム、チーズ、クリーム、クリームチーズ、マスタード、ヨーグルト、サワークリーム、カレー、ソース、アイバル、カリーヴルストソース、サルサリサーノ、チャツネ、ペブレ、魚醤、ザジキ、シラチャーソース、ベジマイト、チミチュリ、ＨＰソース／ブラウンソース、ハリッサ、コチュジャン、ホイシンソース、キムチ、チョルーラホットソース、タルタルソース、タヒニ、フムス、七味、ケチャップ、マスタード、パスタソース、アルフレッド（Alfredo）ソース、スパゲッティソース、アイシング、デザートトッピング、又はホイップクリーム、液状卵、アイスクリーム、動物性食品、及び任意の他の食品、又はこれらの組み合わせを含むことができる。いくつかの実施形態では、接触液１９０は、局所又は経口用薬物、クリーム、軟膏、ローション、点眼薬、経口薬物、静注薬物、筋肉内薬物、懸濁液、コロイド、又は任意の他の形態を含むことができ、ＦＤＡの認可薬データベース内に含まれるあらゆる薬物を含むことができる。いくつかの実施形態では、接触液１９０は、健康及び美容製品、例えば、練り歯磨き、マウスウォッシュ、マウスクリーム、義歯固定化合物、任意の他の口腔衛生製品、日焼け止め、制汗剤、抗菌性洗浄剤、ローション、シャンプー、コンディショナー、保湿剤、洗顔料、毛髪ゲル、医療用流体（例えば、抗菌性軟膏又はクリーム）、任意の他の健康又は美容製品、及び／又はこれらの組み合わせを含むことができる。いくつかの実施形態では、接触液１９０は、任意の他の非ニュートン、チキソトロピー又は高粘性流体、例えば、洗濯洗剤、ペンキ、コーキング材、シーラント、接着剤、農薬、油、膠、ワックス、石油製品、繊維柔軟剤、工業溶液、又は任意の他の接触液１９０を含むことができる。
【００５４】
[1066]  図２は、実施形態に従って、ＥＬＩＳ２２０を作製するための製造方法２００を説明するプロセスフロー図を示す。製造方法２００は、ステップ２０２において、固体２４０、液体２６０、及び添加剤２８０を混ぜ合わせることを含む。固体２４０は図１を参照して上記に記載された固体１４０のいずれかでよく、液体２６０は図１を参照して上記に記載された液体１６０のいずれかでよく、添加剤２８０は、図１を参照して上記に記載された添加剤１８０のいずれかでよい。従って、固体２４０、液体２６０、及び添加剤２８０は本明細書中でさらに詳細には記載されず、明確に異なる記載がない限り、固体１４０、液体１６０、及び添加剤１８０と同一又は実質的に同様であると考えるべきである。いくつかの実施形態では、固体２４０、液体２６０、及び添加剤２８０は、容器の中で混ぜ合わせ、そしてかき混ぜ若しくは攪拌し、又は任意の他のタイプ若しくは形態の混合、振とう及び遠心分離を行うことができる。いくつかの実施形態では、結果として得られる固体２４０、液体２６０、及び添加剤２８０の混合物は、液体、半固体、スラリー、ゲル、又はペーストの形態であり得る。
【００５５】
[1067]  固体２４０、液体２６０、及び添加剤２８０の混合物が生成されると、ステップ２０４において、混合物は基材２１０上に配置される。いくつかの実施形態では、混合物は基材２１０上に配置されて、実質的に連続したコーティングを形成することができる。基材２１０は、図１を参照して上記に記載された基材１１０のいずれかでよい。従って、基材２１０は本明細書中でさらに詳細には記載されず、明確に異なる記載がない限り、同一又は実質的に同様であると考えるべきである。いくつかの実施形態では、固体２４０、液体２６０、及び添加剤２８０の混合物は、基材２１０が回転している間に、基材２１０上に配置され得る（例えば、スピンコーティングプロセス）。いくつかの実施形態では、固体２４０、液体２６０、及び添加剤２８０の混合物は、基材２１０上に凝縮され得る。いくつかの実施形態では、固体２４０、液体２６０、及び添加剤２８０の混合物は、固体２４０、液体２６０、及び添加剤２８０の混合物を１つ又は複数の揮発性液体と共に付着させ（例えば、既に記載された方法のいずれかを用いる）、１つ又は複数の揮発性液体を蒸発させることによって適用され得る。いくつかの実施形態では、固体２４０、液体２６０、及び添加剤２８０の混合物は、液体２６０及び／又は添加剤２８０を基材２１０の表面に沿って延展させる又は押し付ける、延展性（非粘性）の液体を用いて適用され得る。基材２１０の表面を横断する混合溶液の非粘性流は、固体２４０、液体２６０、及び添加剤２８０の混合物を基材２１０の表面全体に均一に分配し得る。
【００５６】
[1068]  固体２４０、液体２６０、及び添加剤２８０が基材２１０上に配置された後、ステップ２０６においてＥＬＩＳ２２０が形成される。上記のように、ＥＬＩＳ２２０は、基材２１０上に微視的に滑らかな均一のＥＬＩＳ２２０コーティングを含むことができる。いくつかの実施形態では、ＥＬＩＳ２２０コーティングは巨視的に滑らかなコーティングでもあり得る。いくつかの実施形態では、固体であるＥＬＩＳ２２０の体積百分率（固体濃度）は、液体２６０中５％〜９０％の固体２４０の範囲、又は液体中１％〜２０％の固体の範囲内であり得る。この固体濃度は、液体により浸漬されない固体の分率を非常に低くすることができる（φ＜２％）。
【００５７】
[1069]  いくつかの実施形態では、ＥＬＩＳ２２０は、約１ｎｍ〜約１０ｎｍ、約１０ｎｍ〜約１００ｎｍ、約１００ｎｍ〜約２００ｎｍ、約２００ｎｍ〜約３００ｎｍ、約３００ｎｍ〜約４００ｎｍ、約４００ｎｍ〜約５００ｎｍ、約５００ｎｍ〜約６００ｎｍ、約６００ｎｍ〜約７００ｎｍ、約７００ｎｍ〜約８００ｎｍ、約８００ｎｍ〜約９００ｎｍ、約９００ｎｍ〜約１μｍ、約１μｍ〜約５μｍ、約５μｍ〜約１０μｍ、約１０μｍ〜約５０μｍ、約５０μｍ〜約１００μｍ、約１００μｍ〜約２００μｍ、約２００μｍ〜約３００μｍ、約３００μｍ〜約４００μｍ、約４００μｍ〜約５００μｍ、約５００μｍ〜約６００μｍ、約６００μｍ〜約７００μｍ、約７００μｍ〜約８００μｍ、約８００μｍ〜約９００μｍ、約９００μｍ〜約１ｍｍ、又は約１ｍｍ〜約１０ｍｍのコーティング厚さ、及びこれらの間の範囲内の任意の厚さを有することができる。
【００５８】
[1070]  図３は、実施形態に従って、ＥＬＩＳ３２０を作製するための製造方法３００を説明するプロセスフロー図を示す。製造方法３００は、ステップ３０２において、固体３４０及び液体３６０を混ぜ合わせることを含む。固体３４０は図１を参照して上記に記載された固体１４０のいずれかでよく、液体３６０は図１を参照して上記に記載された液体１６０のいずれかでよい。従って、固体３４０及び液体３６０は本明細書中でさらに詳細には記載されず、明確に異なる記載がない限り、固体１４０及び液体１６０と同一又は実質的に同様であると考えるべきである。いくつかの実施形態では、固体３４０及び液体３６０は、容器の中で混ぜ合わせ、そしてかき混ぜ若しくは攪拌し、又は任意の他のタイプ若しくは形態の混合、振とう及び遠心分離を行うことができる。いくつかの実施形態では、結果として得られる固体３４０及び液体３６０の混合物は、液体、半固体、スラリー、ゲル、又はペーストの形態であり得る。
【００５９】
[1071]  固体３４０及び液体３６０の混合物が生成されたら、ステップ３０４において、混合物は基材３１０上に配置される。いくつかの実施形態では、混合物は基材３１０上に配置されて、実質的に連続したコーティングを形成することができる。基材３１０は、図１を参照して上記に記載された基材１１０のいずれかでよい。従って、基材３１０は本明細書中でさらに詳細には記載されず、明確に異なる記載がない限り、同一又は実質的に同様であると考えるべきである。いくつかの実施形態では、固体３４０及び液体３６０の混合物は、基材３１０が回転している間に、基材３１０上に配置され得る（例えば、スピンコーティングプロセス）。いくつかの実施形態では、固体３４０及び液体３６０の混合物は、基材３１０上に凝縮され得る。いくつかの実施形態では、固体３４０及び液体３６０の混合物は、固体３４０及び液体３６０の混合物を１つ又は複数の揮発性液体と共に付着させ（例えば、既に記載された方法のいずれかを用いる）、１つ又は複数の揮発性液体を蒸発させることによって適用され得る。いくつかの実施形態では、固体３４０及び液体３６０の混合物は、液体３６０を基材３１０の表面に沿って延展させる又は押し付ける、延展性、低粘度の液体を用いて適用され得る。基材３１０の表面を横断する混合溶液の非粘性流は、固体３４０及び液体３６０の混合物を基材３１０の表面全体に均一に分配し得る。
【００６０】
[1072]  固体３４０及び液体３６０が基材３１０上に配置されて液体含浸表面が形成された後、ステップ３０６において、固体３４０及び液体３６０の混合物を含む既に配置された液体含浸表面の上に、添加剤３８０が配置され得る。本明細書に記載されるように、添加剤３８０は、図１を参照して上記に記載された添加剤１８０のいずれかでよい。従って、添加剤３８０は本明細書中でさらに詳細には記載されず、明確に異なる記載がない限り、同一又は実質的に同様であると考えるべきである。
【００６１】
[1073]  基材３１０上の固体３４０及び液体３６０を含む既に配置された液体含浸表面上に添加剤３８０が配置された後、ステップ３０８において、ＥＬＩＳ３２０が形成される。上記のように、ＥＬＩＳ３２０は、基材３１０上の微視的に滑らかな均一のＥＬＩＳ３２０コーティングであり得る、固体３４０及び液体３６０を含む液体含浸表面上に配置された添加剤３８０を含むことができる。いくつかの実施形態では、ＥＬＩＳ３２０コーティングは巨視的に滑らかなコーティングでもあり得る。いくつかの実施形態では、ＥＬＩＳ３２０コーティングは、液体含浸表面上に点在された粒子のように見えることもある。添加剤３８０を配置する方法は、本明細書及び参照によって本明細書中に援用される種々の参考出願においてに記載されている任意の方法又はプロセスであり得る。いくつかの実施形態では、ＥＬＩＳ３２０の平均固体濃度は、液体３６０中５％〜９０％の固体３４０の範囲であり得る。この固体濃度は、液体により浸漬されない固体の部分を非常に低くすることができる（φ＜２％）。
【００６２】
[1074]  いくつかの実施形態では、ＥＬＩＳ３２０は、約１ｎｍ〜約１０ｎｍ、約１０ｎｍ〜約１００ｎｍ、約１００ｎｍ〜約２００ｎｍ、約２００ｎｍ〜約３００ｎｍ、約３００ｎｍ〜約４００ｎｍ、約４００ｎｍ〜約５００ｎｍ、約５００ｎｍ〜約６００ｎｍ、約６００ｎｍ〜約７００ｎｍ、約７００ｎｍ〜約８００ｎｍ、約８００ｎｍ〜約９００ｎｍ、約９００ｎｍ〜約１μｍ、約１μｍ〜約５μｍ、約５μｍ〜約１０μｍ、約１０μｍ〜約５０μｍ、約５０μｍ〜約１００μｍ、約１００μｍ〜約２００μｍ、約２００μｍ〜約３００μｍ、約３００μｍ〜約４００μｍ、約４００μｍ〜約５００μｍ、約５００μｍ〜約６００μｍ、約６００μｍ〜約７００μｍ、約７００μｍ〜約８００μｍ、約８００μｍ〜約９００μｍ、約９００μｍ〜約１ｍｍ、又は約１ｍｍ〜約１０ｍｍのコーティング厚さ、及びこれらの間の範囲内の任意の厚さを有することができる。
【００６３】
[1075]  図４Ａは、基材４１０上に配置された液体含浸表面４２０Ａ及び添加剤４８０の断面の略図である。図４Ａに描かれるように、液体含浸表面４２０Ａは、固体４４０と、含浸液４６０と、含浸液４６０中に分散された添加剤４８０とを含む。図示されるように、添加剤４８０は、含浸液４６０全体にランダムに分配された複数の粒子を含む。いくつかの実施形態では、含浸液４６０中に添加剤４８０が配置された液体含浸表面４２０Ａは、図２を参照して上記に記載された製造方法２００によって製造することができる。いくつかの実施形態では、含浸液４６０中に添加剤４８０が配置された液体含浸表面４２０Ａは、図３を参照して上記に記載された製造方法３００よって製造することができる。
【００６４】
[1076]  いくつかの実施形態、例えば、図４Ａ、４Ｂ及び７に描かれるような実施例では、固体特徴物を越えてその上を移動できる過剰の含浸液が存在する。可動性の過剰の液体は、液体含浸表面の厚さが、固体粒子、固体粒子の凝集体の寸法、又は表面特徴物のピーク高さと等しいか又はそれ以下になるまで時間と共に排出されることができ、この時点で、液体は、図４Ｃ、８及び９に描かれるものと同様の形態における毛管力によって安定化され得る。このような場合、ファイはゼロ以外であり得る。
【００６５】
[1077]  本明細書に記載されるように、基材４１０は、図１を参照して上記に記載された基材１１０のいずれかでよい。基材４１０は、完全又は部分的に、基材１１０のいずれかから形成されてもよい。基材４１０上の表面特徴物は、基材１１０を参照して記載された表面特徴物と実質的に同様であり得る。従って、基材４１０は本明細書中でさらに詳細には記載されず、明確に異なる記載がない限り、実質的に同様であると考えるべきである。同様に、固体４４０は、図１を参照して記載される固体１４０と実質的に同様でよく、従って、本明細書中でさらに詳細には記載されず、明確に異なる記載がない限り、実質的に同様であると考えるべきである。同じように、含浸液４６０は、図１を参照して記載される液体１６０と実質的に同様でよく、従って、本明細書中でさらに詳細には記載されず、明確に異なる記載がない限り、実質的に同様であると考えるべきである。加えて、添加剤４８０は、図１を参照して記載される添加剤１８０と実質的に同様でよく、従って、本明細書中でさらに詳細には記載されず、明確に異なる記載がない限り、実質的に同様であると考えるべきである。
【００６６】
[1078]  図４Ｂは、接触液４９０が液体含浸表面４２０Ａの上に配置された後のＥＬＩＳ４２０Ｂの断面の略図である。図４Ｂに描かれるように、ランダムに分配された添加剤４８０粒子は接触液４９０との界面に移動して、界面層４８５が形成されている。いくつかの実施形態では、界面層４８５は、接触液４９０とＥＬＩＳ４２０Ｂとの間の界面全体を覆う。いくつかの実施形態では、界面層４８５は、接触液４９０とＥＬＩＳ４２０Ｂとの間の界面を実質的に覆う。いくつかの実施形態では、界面層４８５は、接触液４９０とＥＬＩＳ４２０Ｂとの間の界面の大部分を覆う。いくつかの実施形態では、界面層４８５は、接触液４９０とＥＬＩＳ４２０Ｂとの間の界面の一部を覆う。
【００６７】
[1079]  いくつかの実施形態では、界面層４８５は、接触液４９０とＥＬＩＳ４２０Ｂとの間の厚さが１つの単分子層であり得る。いくつかの実施形態では、界面層４８５は、接触液４９０とＥＬＩＳ４２０Ｂとの間の厚さが２〜３層の単分子層であり得る。いくつかの実施形態では、界面層４８５は、接触液４９０とＥＬＩＳ４２０Ｂとの間の厚さが数層の単分子層であり得る。いくつかの実施形態では、界面層４８５は、０．１ｎｍ、０．２ｎｍ、０．３ｎｍ、０．４ｎｍ、０．５ｎｍ、０．６ｎｍ、０．７ｎｍ、０．８ｎｍ、０．９ｎｍ、１．０ｎｍ、１．１ｎｍ、１．２ｎｍ、１．３ｎｍ、１．４ｎｍ、１．５ｎｍ、１．６ｎｍ、１．７ｎｍ、１．８ｎｍ、１．９ｎｍ、２．０ｎｍ、２．２ｎｍ、２．４ｎｍ、２．６ｎｍ、２．８ｎｍ、３．０ｎｍ、４．０ｎｍ、５．０ｎｍ、６．０ｎｍ、７．０ｎｍ、８．０ｎｍ、９．０ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２２ｎｍ、２４ｎｍ、２６ｎｍ、２８ｎｍ、３０ｎｍ、３２ｎｍ、３４ｎｍ、３６ｎｍ、３８ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、又は１００ｎｍ、１μｍ、１０μｍ、５０μｍ、５００μｍ、１ｍｍ、２ｍｍ、５ｍｍ（これらの間の全ての厚さを含める）の厚さを有することができる。
【００６８】
[1080]  図５は、基材５１０と、基材５１０上に配置された潤滑液５６０と、接触液５９０（すなわち、製品）と、少なくとも部分的に潤滑液５６０中に配置された界面修飾添加剤５８０とを含む、ＤＬＳ５２０の断面の略図である。本明細書に記載されるように、界面修飾添加剤５８０は、基材５１０から離れて移動して、潤滑液５６０と接触液５９０との間の界面５８５において二次的な接触相を形成するように配合される。いくつかの実施形態では、界面修飾添加剤５８０は潤滑液５６０に混入され、次に、潤滑液５６０が接触液５９０と接触したときに潤滑液５６０を通って移動して界面５８５を形成する。いくつかの実施形態では、潤滑液５６０がまず基材５１０上に配置され、次に潤滑液５６０の表面上に界面修飾添加剤５８０が配置される。界面修飾添加剤５８０の分配係数は、潤滑液５６０からの界面修飾添加剤５８０の実質的なミセル形成及び溶解を保持するのに十分である。
【００６９】
[1081]  図６は、基材６２０と、基材６１０上に配置された潤滑液６６０と、接触液６９０（すなわち、製品）と、少なくとも部分的に潤滑液６６０中に配置された界面修飾添加剤６８０と、潤滑液中に配置されたレオロジー変更添加剤６７０とを含む、ＤＬＳ６２０の断面の略図である。いくつかの実施形態では、レオロジー変更添加剤６７０は潤滑液６６０中に配置され、この混合物は、レオロジー変更添加剤６７０が潤滑液６６０全体に実質的に均一に分配されたままであるように基材６１０上に配置される。いくつかの実施形態では、レオロジー変更添加剤６７０及び界面修飾添加剤６８０の両方が潤滑液６６０中に配置され、この混合物は、レオロジー変更添加剤６７０が潤滑液６６０全体に実質的に均一に分配されたままであるように基材６１０上に配置されるが、界面修飾添加剤６８０は、レオロジー変更された潤滑層６６０と接触液６９０との間の界面６８５に移動し、実質的に非混和性の接触相が形成される。いくつかの実施形態では、レオロジー変更添加剤６７０は潤滑液６６０中に配置され、この混合物は、レオロジー変更添加剤＃が潤滑液６６０全体に実質的に均一に分配されたままであるように基材６１０上に配置され、次に、レオロジー変更された潤滑層６６０の表面上に界面修飾添加剤６８０が配置される。いくつかの実施形態では、レオロジー変更添加剤６７０及び界面修飾添加剤６８０をそれぞれ、潤滑液６６０及びレオロジー変更された潤滑液６６０層と接触液６９０との間の界面６８５に配置するために選択される経路は、潤滑性表面６２０の耐久性及び潤滑性の増強に影響を与えない。
【００７０】
[1082]  図７は、基材７１０と、基材７１０に結合された複数の固体特徴物７４０と、複数の固体特徴物７４０上に配置された潤滑液７６０と、接触液７９０（すなわち、製品）と、少なくとも部分的に潤滑液７６０中に配置された界面修飾添加剤７８０とを含む、ＤＬＳ７２０の断面の略図である。界面修飾添加剤７８０は、図５に関して上記に記載された界面修飾添加剤５８０と実質的に同様でよく、従って、本明細書中でさらに詳細には記載されない。固体特徴物７４０及び潤滑液７６０は集合的に、本明細書に記載される界面修飾添加剤７８０の存在によって「増強された」液体含浸表面を形成する。
【００７１】
[1083]  図８は、基材８１０と、基材８１０上に配置された複数の固体特徴物８４０と、複数の固体特徴物８４０上に配置された潤滑液８６０と、接触液８９０（すなわち、製品）と、少なくとも部分的に潤滑液８６０中に配置された界面修飾添加剤８８０とを含む、ＤＬＳ８２０の断面の略図である。界面修飾添加剤８８０は、図５に関して上記に記載された界面修飾添加剤５８０と実質的に同様でよく、従って、本明細書中でさらに詳細には記載されない。固体特徴物８４０及び潤滑液８６０は集合的に、本明細書に記載される界面修飾添加剤８８０の存在によって「増強された」液体含浸表面を形成する。複数の固体特徴物７４０が基材７１０に物理的に結合される、図７に関して上記に記載されたＤＬＳ７２０とは違って、複数の固体特徴物８４０は、基材８１０に関して「可動性」である。
【００７２】
[1084]  図９は、基材９１０と、基材９１０に結合された複数の固体特徴物９４０と、複数の固体特徴物９４０上に配置された潤滑液９６０と、接触液９９０（すなわち、製品）と、少なくとも部分的に潤滑液９６０中に配置された界面修飾添加剤９８０とを含む、ＤＬＳ９２０の断面の略図である。界面修飾添加剤９８０は、図５に関して上記に記載された界面修飾添加剤５８０と実質的に同様でよく、従って、本明細書中でさらに詳細には記載されない。固体特徴物９４０及び潤滑液９６０は集合的に、本明細書に記載される界面修飾添加剤９８０の存在によって「増強された」液体含浸表面を形成する。いくつかの実施形態では、潤滑液９６０は、設計により、消耗により、又は固体特徴物の移動、損失若しくは劣化により、間隙領域を完全には満たさない。いくつかの実施形態では、間隙領域の不完全な含浸は、界面修飾添加剤９８０が、潤滑液９６０の補充の必要性を低減し得る衝突に対する保護を提供することができる液体含浸表面を形成する。いくつかの実施形態では、界面修飾添加剤９８０は、固体特徴物と接触液９９０との間の接触の増大と、潤滑液９６０の損失とに起因する潤滑性の減退を少なくすることができる。いくつかの実施形態では、界面修飾添加剤９８０は、このような混合が望ましくない実施形態において、潤滑液９６０による接触液９９０（すなわち、製品）の汚染を低減することができる。
【００７３】
[1085]  図１０Ａ及び１０Ｂは、基材１０１０と、複数の粒子１０４０を含む潤滑性表面コーティング１０２０と、レオロジー変更剤１０７０と、液体１０６０中の界面修飾剤１０８０とを含む、耐久性潤滑性表面１０００の略図である。潤滑性表面コーティング１０２０は、接触液１０９０（すなわち、製品、接触相、又は接触液）に隣接して配置されるように構成される。いくつかの実施形態では、複数の粒子１０４０は、レオロジー変更剤１０７０及び界面修飾剤１０８０とは異なり得る。耐久性潤滑性表面１０００は、界面修飾剤１０８０が液体１０６０中に含まれる第１の形態（例えば、図１０Ａに示される）と、界面修飾剤１０８０の少なくとも一部が接触液１０９０に移動した第２の形態（例えば、図１０Ｂに示される）とを有する。
【００７４】
[1086]  いくつかの実施形態では、基材１０１０は、平坦表面、起伏表面、内側表面、凸凹表面、円滑表面、規則的な周期パターンを有する表面、ランダムな形状及び輪郭を有する表面、又はこれらの組み合わせのうちの少なくとも１つを含む。いくつかの実施形態では、基材は、チューブ、ボトル、バイアル、フラスコ、モールド、ジャー、タブ、カップ、キャップ、グラス、ピッチャー、バレル、ビン、トート、タンク、ケグ、タブ、シリンジ、缶、ポーチ、裏張りされた箱、ホース、シリンダー、ブリキ缶、ホース、パイプ、導管、ノズル、注射針、分注チップ、フタ、ポンプ、及びこれらの組み合わせのうちの少なくとも１つの表面である。
【００７５】
[1087]  いくつかの実施形態では、液体１０６０及び界面修飾剤１０８０は、液体１０６０が界面修飾剤１０８０を寄せ付けないように構成され得る。いくつかの実施形態では、接触液１０９０は、界面修飾剤１０８０を引き付けるように構成され得る。いくつかの実施形態では、液体１０６０は、接触液１０９０に非混和性であり得る。いくつかの実施形態では、液体１０６０は、物品１０００の使用中に液体のままである。いくつかの実施形態では、液体１０６０は、耐久性潤滑性表面１０００の１か月を超える、約６か月を超える、約１年を超える、約３年を超える、約５年を超える、約１０年を超える、又はそれ以上の使用の間、液体のままである。
【００７６】
[1088]  いくつかの実施形態では、複数の粒子１０４０は、約１００ｎｍ〜約１００μｍの間、約５００ｎｍと約９５μｍの間、約１μｍ〜約９０μｍの間、約２μｍ〜約８５μｍの間、約３μｍ〜約８０μｍの間、約４μｍ〜約７５μｍの間、約５μｍ〜約７０μｍの間、約６μｍ〜約６５μｍの間、約７μｍ〜約６０μｍの間、約８μｍ〜約５５μｍの間、約９μｍ〜約５０μｍの間、約１０μｍ〜約４５μｍの間、約５μｍ〜約４０μｍの間、約１０μｍ〜約５０μｍの間、約２０μｍ〜約５０μｍの間、約２５μｍ〜約５０μｍの間、約３０μｍ〜約５０μｍの間（これらの間の全ての値及び範囲を含める）の平均寸法を有する。いくつかの実施形態では、複数の粒子１０４０は、約５０ｎｍ超、約１００ｎｍ超、約２５０ｎｍ超、約５００ｎｍ超、約７５０ｎｍ超、約１μｍ超、約２μｍ超、約３μｍ超、約４μｍ超、約５μｍ超、約６μｍ超、約７μｍ超、約８μｍ超、約９μｍ超、約１０μｍ超、約１１μｍ超、約１２μｍ超、約１３μｍ超、約１４μｍ超、約１５μｍ超、約１６μｍ超、約１７μｍ超、約１８μｍ超、約１９μｍ超、約２０μｍ超、約２５μｍ超、約３０μｍ超、約３５μｍ超、約４０μｍ超、約４５μｍ超、約５０μｍ超、約５５μｍ超、約６０μｍ超、約６５μｍ超、約７０μｍ超、約７５μｍ超、約８０μｍ超、約８５μｍ超、約９０μｍ超、約９５μｍ超、又は約１００μｍ超（これらの間の全ての値及び範囲を含める）の平均寸法を有する。
【００７７】
[1089]  いくつかの実施形態では、基材１０１０上に配置された液体１０６０は平均厚さを有し、複数の粒子１０４０の平均寸法は、液体１０６０の平均厚さよりも大きいか、又はそれに等しい。いくつかの実施形態では、基材１０１０上に配置された液体１０６０は、複数の粒子１０４０の平均寸法よりも大きいか、又はそれに等しい平均厚さを有する。いくつかの実施形態では、複数の粒子１０４０の平均寸法は、基材１０１０上の液体１０６０の平均厚さの約３倍よりも小さい、約２．５倍よりも小さい、約２倍よりも小さい、約１．９倍よりも小さい、約１．８倍よりも小さい、約１．７倍よりも小さい、約１．６倍よりも小さい、約１．５倍よりも小さい、約１．４倍よりも小さい、約１．３倍よりも小さい、約１．２倍よりも小さい、約１．１倍よりも小さいか、又は基材１０１０上の液体１０６０の厚さに等しい。
【００７８】
[1090]  いくつかの実施形態では、基材１０１０上に配置された液体１０６０の平均厚さは、約１００ｎｍ〜約１００μｍの間、約５００ｎｍ〜約９５μｍの間、約１μｍ〜約９０μｍの間、約２μｍ〜約８５μｍの間、約３μｍ〜約８０μｍの間、約４μｍ〜約７５μｍの間、約５μｍ〜約７０μｍの間、約６μｍ〜約６５μｍの間、約７μｍ〜約６０μｍの間、約８μｍ〜約５５μｍの間、約９μｍ〜約５０μｍの間、約１０μｍ〜約４５μｍの間、約１０μｍ〜約４０μｍの間、約２０μｍ〜約５０μｍの間、約２５μｍ〜約５０μｍの間、約３０μｍ〜約５０μｍの間（これらの間の全ての値及び範囲を含める）である。いくつかの実施形態では、基材１０１０上に配置された液体１０６０の平均厚さは、約５０ｎｍ超、約１００ｎｍ超、約２５０ｎｍ超、約５００ｎｍ超、約７５０ｎｍ超、約１μｍ超、約２μｍ超、約３μｍ超、約４μｍ超、約５μｍ超、約６μｍ超、約７μｍ超、約８μｍ超、約９μｍ超、約１０μｍ超、約１１μｍ超、約１２μｍ超、約１３μｍ超、約１４μｍ超、約１５μｍ超、約１６μｍ超、約１７μｍ超、約１８μｍ超、約１９μｍ超、約２０μｍ超、約２５μｍ超、約３０μｍ超、約３５μｍ超、約４０μｍ超、約４５μｍ超、約５０μｍ超、約５５μｍ超、約６０μｍ超、約６５μｍ超、約７０μｍ超、約７５μｍ超、約８０μｍ超、約８５μｍ超、約９０μｍ超、約９５μｍ超、又は約１００μｍ超（これらの間の全ての値及び範囲を含める）である。
【００７９】
[1091]  いくつかの実施形態では、液体１０６０は、シリコーン油、フッ素化炭化水素、フッ素化ペルフルオロポリエーテル、炭化水素液体、植物油、植物油誘導体、トリグリセリド、脂肪酸、エステル、オレイン酸エチル、ＦＤＡに認可された液体食品添加物、及びこれらの組み合わせのうちの少なくとも１つを含む。
【００８０】
[1092]  いくつかの実施形態では、接触液１０９０（「接触相」、「接触液」、及び／又は「製品」としても知られている）は、降伏応力流体、非ニュートン流体、ビンガム塑性体、及びチキソトロピー流体を含むがこれらに限定されない、任意の適切な流体を含むことができる。いくつかの実施形態では、接触液１０９０は、練り歯磨き、マウスウォッシュ、マウスクリーム、義歯固定化合物、日焼け止め、制汗剤、抗菌性洗浄剤、ローション、シャンプー、コンディショナー、保湿剤、洗顔料、毛髪ゲル、医療用流体、抗菌性軟膏、抗菌性クリーム、洗濯洗剤、ペンキ、コーキング材、シーラント、接着剤、農薬、油、膠、ワックス、石油製品、繊維柔軟剤、工業溶液、ケチャップ（ketchup）、ケチャップ（catsup）、マスタード、マヨネーズ、シロップ、ハチミツ、ゼリー、ピーナツバター、バター、チョコレートシロップ、ショートニング、マーガリン、オレオ（oleo）、グリース、ディップ、ヨーグルト、サワークリーム、化粧品、及びこれらの組み合わせのうちの少なくとも１つを含むことができる。
【００８１】
[1093]  いくつかの実施形態では、複数の粒子１０４０は、不溶性繊維、精製木材セルロース、微結晶性セルロース、オートブラン繊維、ワックス、カルナバワックス、木ろう、蜜ろう、キャンデリラワックス、フラクト−オリゴ糖、金属酸化物、モンタンワックス、褐炭及び泥炭、オゾケライト、セレシン、ビチューメン、ペトロラタム、パラフィン、微結晶性ワックス、ラノリン、金属又はアルカリのエステル、ココナッツの粉、アーモンド、ジャガイモ、小麦、パルプ、ゼイン、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）、エチルヒドロキシエチルセルロース、酸化第二鉄、酸化第一鉄、シリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、ポリスチレン、ナイロン、ポリプロピレン、ワックス、ポリエチレンテレフタレート、ポリプロピレン、ポリエチレン、ポリウレタン、ポリスルホン、ポリエーテルスルホン、ポリテトラフルオロエチレン（ＰＴＦＥ）、テトラフルオロエチレン（ＴＦＥ）、フッ素化エチレンプロピレンコポリマー（ＦＥＰ）、ポリフッ化ビニリデン（ＰＶＤＦ）、ペルフルオロアルコキシテトラフルオロエチレンコポリマー（ＰＦＡ）、ペルフルオロメチルビニルエーテルコポリマー（ＭＦＡ）、エチレンクロロトリフルオロエチレンコポリマー（ＥＣＴＦＥ）、エチレン−テトラフルオロエチレンコポリマー（ＥＴＦＥ）、ペルフルオロポリエーテル（ＰＦＰＥ）、ポリクロロテトラフルオロエチレン（ＰＣＴＦＥ）、ポリビニルアルコール（ＰＶＡ）、ポリエチレングリコール（ＰＥＧ）、テクノフロンセルロースアセタート、ポリ（アクリル酸）、ポリ（プロピレンオキシド）、Ｄ−ソルビトール、ポリカーボネート、スチレンブロックコポリマー、ポリスチレン−ｂ−ポリ（エチレン／プロピレン）、ポリスチレン−ｂ−ポリ（エチレン／プロピレン）−ｂ−ポリスチレン、ポリスチレン−ｂ−ポリ（エチレン／ブチレン）−ｂ−ポリスチレン、ポリスチレン−ｂ−ポリ（エチレン−エチレン／プロピレン）−ｂ−ポリスチレン、スチレン−イソプレン−スチレン、ポリオレフィン系熱可塑性エラストマー、エチレン−プロピレンランダムコポリマー（ＥＰＭ）、水素化ポリブタジエン−イソプレン−ブタジエンブロックコポリマー、ポリアミド系熱可塑性エラストマー、ポリエステルアミド（ＰＥＡ）、ポリエーテルエステルアミド（ＰＥＥＡ）、ポリカーボネートエステルアミド（ＰＣＥＡ）、ポリエーテル−ブロック−アミド（ＰＥ−ｂ−Ａ）、ポリアクリレート系熱可塑性エラストマー、ポリ（ＭＭＡ−ｂ−ｔＢＡ−ＭＭＡ）、ポリ（ＭＭＡ−ｂ−アルキルアクリレート−ＭＭＡ）、鉱油、パラフィン油、Ｃ１３〜Ｃ１４イソパラフィン、Ｃ１６〜Ｃ１８イソパラフィン、ジグリセリドエステル、トリグリセリドエステル、クエン���のトリアルキルエステル、グリセロールジエステル、グリセロールトリエステル、ミリスチン酸のエステル、アジペート、セバケート、及びこれらの組み合わせのうちの少なくとも１つを含むことができる。
【００８２】
[1094]  いくつかの実施形態では、界面修飾剤１０８０は、不溶性繊維、精製木材セルロース、微結晶性セルロース、オートブラン繊維、ワックス、カルナバワックス、木ろう、蜜ろう、キャンデリラワックス、フラクト−オリゴ糖、金属酸化物、モンタンワックス、褐炭及び泥炭、オゾケライト、セレシン、ビチューメン、ペトロラタム、パラフィン、微結晶性ワックス、ラノリン、金属又はアルカリのエステル、ココナッツの粉、アーモンド、ジャガイモ、小麦、パルプ、ゼイン、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）、エチルヒドロキシエチルセルロース、酸化第二鉄、酸化第一鉄、シリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、ポリスチレン、ナイロン、ポリプロピレン、ワックス、ポリエチレンテレフタレート、ポリプロピレン、ポリエチレン、ポリウレタン、ポリスルホン、ポリエーテルスルホン、ポリテトラフルオロエチレン（ＰＴＦＥ）、テトラフルオロエチレン（ＴＦＥ）、フッ素化エチレンプロピレンコポリマー（ＦＥＰ）、ポリフッ化ビニリデン（ＰＶＤＦ）、ペルフルオロアルコキシテトラフルオロエチレンコポリマー（ＰＦＡ）、ペルフルオロメチルビニルエーテルコポリマー（ＭＦＡ）、エチレンクロロトリフルオロエチレンコポリマー（ＥＣＴＦＥ）、エチレン−テトラフルオロエチレンコポリマー（ＥＴＦＥ）、ペルフルオロポリエーテル（ＰＦＰＥ）、ポリクロロテトラフルオロエチレン（ＰＣＴＦＥ）、ポリビニルアルコール（ＰＶＡ）、ポリエチレングリコール（ＰＥＧ）、テクノフロンセルロースアセタート、ポリ（アクリル酸）、ポリ（プロピレンオキシド）、Ｄ−ソルビトール、ポリカーボネート、スチレンブロックコポリマー、ポリスチレン−ｂ−ポリ（エチレン／プロピレン）、ポリスチレン−ｂ−ポリ（エチレン／プロピレン）−ｂ−ポリスチレン、ポリスチレン−ｂ−ポリ（エチレン／ブチレン）−ｂ−ポリスチレン、ポリスチレン−ｂ−ポリ（エチレン−エチレン／プロピレン）−ｂ−ポリスチレン、スチレン−イソプレン−スチレン、ポリオレフィン系熱可塑性エラストマー、エチレン−プロピレンランダムコポリマー（ＥＰＭ）、水素化ポリブタジエン−イソプレン−ブタジエンブロックコポリマー、ポリアミド系熱可塑性エラストマー、ポリエステルアミド（ＰＥＡ）、ポリエーテルエステルアミド（ＰＥＥＡ）、ポリカーボネートエステルアミド（ＰＣＥＡ）、ポリエーテル−ブロック−アミド（ＰＥ−ｂ−Ａ）、ポリアクリレート系熱可塑性エラストマー、ポリ（ＭＭＡ−ｂ−ｔＢＡ−ＭＭＡ）、ポリ（ＭＭＡ−ｂ−アルキルアクリレート−ＭＭＡ）、鉱油、パラフィン油、Ｃ１３〜Ｃ１４イソパラフィン、Ｃ１６〜Ｃ１８イソパラフィン、ジグリセリドエステル、トリグリセリドエステル、クエン���のトリアルキルエステル、グリセロールジエステル、グリセロールトリエステル、ミリスチン酸のエステル、アジペート、セバケート、及びこれらの組み合わせのうちの少なくとも１つを含むことができる。
【００８３】
[1095]  いくつかの実施形態では、複数の粒子１０４０は疎水性であり得るが、界面修飾剤１０８０は親水性であり得る。いくつかの実施形態では、複数の粒子１０４０は親水性であり得るが、界面修飾剤１０８０は疎水性であり得る。いくつかの実施形態では、複数の粒子１０４０は親油性であり得るが、界面修飾剤１０８０は疎油性であり得る。いくつかの実施形態では、複数の粒子１０４０は疎油性であり得るが、界面修飾剤１０８０は親油性であり得る。
【００８４】
[1096]  いくつかの実施形態では、界面修飾剤１０８０は、第１の形態における初期平均寸法と、第２の形態における異なる平均寸法とを有することができる。いくつかの実施形態では、界面修飾剤１０８０は、第１の形態において、液体１０６０中の粒子の形態であり得る。いくつかの実施形態では、界面修飾剤１０８０の粒子は、約５００ｎｍ〜約５００μｍの間、約７５０ｎｍ〜約２５０μｍの間、約１μｍ〜約１００μｍの間、約２μｍ〜約９５μｍの間、約３μｍ〜約９０μｍの間、約４μｍ〜約８５μｍの間、約５μｍ〜約８０μｍの間、約６μｍ〜約７５μｍの間、約７μｍ〜約７０μｍの間、約８μｍ〜約６５μｍの間、約９μｍ〜約６０μｍの間、約１０μｍ〜約５５μｍの間、約１０μｍ〜約５０μｍの間、約１５μｍ〜約９０μｍの間、約２０μｍ〜約８５μｍの間、約２５μｍ〜約８０μｍの間、約３０μｍ〜約８０μｍの間、約３０μｍ〜約１００μｍの間、約１０〜約７０μｍの間、又は約１０μｍ〜約３０μｍの間（これらの間の全ての値及び範囲を含める）の平均寸法を有することができる。いくつかの実施形態では、界面修飾剤１０８０の粒子は、約５００ｎｍ超、約７５０ｎｍ超、約１，０００ｎｍ超、約１μｍ超、約２μｍ超、約３μｍ超、約４μｍ超、約５μｍ超、約６μｍ超、約７μｍ超、約８μｍ超、約９μｍ超、約１０μｍ超、約１１μｍ超、約１２μｍ超、約１３μｍ超、約１４μｍ超、約１５μｍ超、約２０μｍ超、約２５μｍ超、約３０μｍ超、約３５μｍ超、約４０μｍ超、約４５μｍ超、約５０μｍ超、約５５μｍ超、約６０μｍ超、約６５μｍ超、約７０μｍ超、約７５超、約８０μｍ超、約８５μｍ超、約９０μｍ超、約９５μｍ超、約１００μｍ超、又は約２５０μｍ超（これらの間の全ての値及び範囲を含める）の平均寸法を有することができる。
【００８５】
[1097]  いくつかの実施形態では、界面修飾剤１０８０は、第１の形態では液体１０６０中に存在し得るが、第２の形態では接触液１０９０中に存在し得る。いくつかの実施形態では、界面修飾剤１０８０は、潤滑性表面コーティング１０２０が基材１０１０へ適用されたときに、界面修飾剤１０８０の少なくとも一部が液体１０６０から接触液１０９０内に移動するように構成され得る。いくつかの実施形態では、界面修飾剤１０８０は、潤滑性表面コーティング１０２０の少なくとも一部が接触液１０９０と接触しているときに、界面修飾剤１０８０の実質的に全てが液体１０６０から接触液１０９０内に移動するように構成され得る。いくつかの実施形態では、界面修飾剤１０８０の約１０ｗｔ％超、約１５ｗｔ％超、約２０ｗｔ％超、約２５ｗｔ％超、約３０ｗｔ％超、約３５ｗｔ％超、約４０ｗｔ％超、約４５ｗｔ％超、約５０ｗｔ％超、約５５ｗｔ％超、約６０ｗｔ％超、約６５ｗｔ％超、約７０ｗｔ％超、約７５ｗｔ％超、又は約８０ｗｔ％超（これらの間の全ての値及び範囲を含める）が接触液１０９０中に移動する。いくつかの実施形態では、界面修飾剤１０８０の少なくとも一部の接触液１０９０への移動は、ある期間の後に、約１ｔ％超、約２％超、約３％超、約４％超、約５％超、約１０％超、約１５％超、約２０％超、約２５％超、約３０％超、約３５％超、約４０％超、約４５％超、約５０％超、約５５％超、約６０％超、約６５％超、約７０％超、約７５％超、約８０％超、約８５％超、約９０％超、約９５％、又は約９９％超（これらの間の全ての値及び範囲を含める）の、液体１０６０中の界面修飾剤１０８０の濃度の低下を引き起こすことができる。
【００８６】
[1098]  いくつかの実施形態では、界面修飾剤１０８０は、潤滑性表面コーティング１０２０を基材１０１０へ適用してから約１分以内、約２分以内、約３分以内、約４分以内、約５分以内、約６分以内、約７分以内、約８分以内、約９分以内、約１０分以内、約１１分以内、約１２分以内、約１３分以内、約１４分以内、約１５分以内、約２０分以内、約２５分以内、約３０分以内、約３５分以内、約４０分以内、約４５分以内、約５０分以内、約５５分以内、約６０分以内、約６５分以内、約７０分以内、約７５分以内、約８０分以内、約８５分以内、約９０分以内、約９５分以内、約１００分以内、約１１０分以内、約１２０分以内、約１３０分以内、約１４０分以内、約１５０分以内、約１６０分以内、約１７０分以内、約１８０分以内、約１９０分以内、約２００分以内、約２５０分以内、又は約５００分以内（これらの間の全ての値及び範囲を含める）に、液体１０６０から接触液１０９０へ移動するように構成される。
【００８７】
[1099]  いくつかの実施形態では、界面修飾剤１０８０は、水素結合、物理的架橋、他のメカニズム、又はこれらの組み合わせによる接触液１０９０との架橋を可能にする材料を含むことができる。
【００８８】
[1100]  いくつかの実施形態では、界面修飾剤１０８０は、本明細書に記載される任意の材料、例えば、多糖、熱可塑性エラストマー、架橋ポリアクリル酸、ワックス状固体、又はこれらの組み合わせのうちの少なくとも１つを含むことができる。いくつかの実施形態では、界面修飾剤は、キサンタンガム、グァーガム、セルロースガム、キチン、スチレンエチレンブチレンスチレン、ポリエチレン、ポリプロピレン、ポリアクリル酸ナトリウム、ポリカルボフィル、カルボマー、Lubrizolカルボマー、ポリアクリル酸カルシウム、カルナバワックス、キャンデリラワックス、蜜ろう、シリコーンワックス、炭化水素ワックス、ペルフルオロポリエーテルグリース、及びこれらの組み合わせのうちの少なくとも１つを含むことができる。
【００８９】
[1101]  分配係数は、どちらか一方が他方と完全には混和性でない、最初は溶解している２つの液体の分離の割合及び程度を説明する。いくつかの実施形態では、界面修飾剤１０８０の液体１０６０との分配係数は、約１未満、０．９５未満、０．９０未満、０．８５未満、０．８０未満、０．７５未満、０．７０未満、０．６５未満、０．６０未満、０．５５未満、０．５０未満、０．４５未満、０．４０未満、０．３５未満、０．３０未満、０．２５未満、０．２０未満、０．１５未満、０．１０未満、０．０５未満、０．０１未満、又は０．００１未満（これらの間の全ての値及び範囲を含める）である。
【００９０】
[1102]  いくつかの実施形態では、界面修飾剤１０８０の少なくとも一部は接触液１０９０中に移動して、界面領域１０９５を形成する。いくつかの実施形態では、界面領域１０９５は、約１ｎｍ超、５ｎｍ超、１０ｎｍ超、２５ｎｍ超、５０ｎｍ超、７５ｎｍ超、１００ｎｍ超、２００ｎｍ超、３００ｎｍ超、４００ｎｍ超、５００ｎｍ超、６００ｎｍ超、７００ｎｍ超、８００ｎｍ超、９００ｎｍ超、１，０００ｎｍ超、２μｍ超、５μｍ超、１０μｍ超、１５μｍ超、２０μｍ超、２５μｍ超、３０μｍ超、３５μｍ超、４０μｍ超、４５μｍ超、５０μｍ超、５５μｍ超、６０μｍ超、６５μｍ超、７０μｍ超、又はそれ以上である、接触液１０９０の表面における厚さを有し得る。いくつかの実施形態では、界面領域１０９５は、バルク製品（例えば、接触液１０９０）の厚さの約１％超、約２％超、３％超、４％超、５％超、１０％超、１５％超、２０％超、２５％超、３０％超、３５％超、４０％超、４５％超、５０％超、又はそれ以上を構成することができる。
【００９１】
[1103]  いくつかの実施形態では、レオロジー変更剤１０７０は、液体１０６０に添加された複数の粒子であり得る。いくつかの実施形態では、レオロジー変更剤１０７０は、液体１０６０に添加された流体材料であり得る。いくつかの実施形態では、液体１０６０は、レオロジー変更剤１０７０が必要とされないように、１つ又は複数の所望のレオロジー特性を本質的に有する材料の中から選択され得る。いくつかの実施形態では、レオロジー変更剤１０７０は、液体１０６０のせん断強度を増大させるために添加され得る。いくつかの実施形態では、レオロジー変更剤１０７０は、液体１０６０の粘度を増大させるために添加され得る。いくつかの実施形態では、レオロジー変更剤１０７０は、基材１０１０上の液体１０６０の保持率を増大させるために添加され得る。いくつかの実施形態では、レオロジー変更剤１０７０は、に添加され得る。
【００９２】
[1104]  いくつかの実施形態では、レオロジー変更剤１０７０は、約１ｎｍ〜約５０μｍの間、約１０ｎｍ〜約４５μｍの間、約２５ｎｍ〜約４０μｍの間、約５０ｎｍ〜約３５μｍの間、約１００ｎｍ〜約３０μｍの間、約５００ｎｍ〜約２９μｍの間、約７５０ｎｍ〜約２８μｍの間、約１μｍ〜約２７μｍの間、約２μｍ〜約２６μｍの間、約３μｍ〜約２５μｍの間、約４μｍ〜約２４μｍの間、約２０ｎｍ〜約３０μｍの間、約２０ｎｍ〜約２５μｍの間、約２０ｎｍ〜約２０μｍの間、約２０ｎｍ〜約１５μｍの間、約２０ｎｍ〜約１０μｍの間、約２０ｎｍ〜約５μｍの間、約１０ｎｍ〜約４μｍの間、約１０ｎｍ〜約３μｍの間、約１０ｎｍ〜約２μｍの間、約１０ｎｍ〜約１μｍの間、約５０ｎｍ〜約１０μｍの間、約５０ｎｍ〜約９μｍの間、約５０ｎｍ〜約８μｍの間、約５０ｎｍ〜約７μｍの間、約５０ｎｍ〜約６μｍの間、約５０ｎｍ〜約５μｍの間、約５０ｎｍ〜約４μｍの間、約５０ｎｍ〜約３μｍの間、約５０ｎｍ〜約２μｍの間、又は約５０ｎｍ〜約１μｍの間（これらの間の全ての値及び範囲を含める）の平均寸法を有する粒子の形態であり得る。いくつかの実施形態では、レオロジー変更剤１０７０は、約５０μｍ未満、４５μｍ未満、４０μｍ未満、３５μｍ未満、３０μｍ未満、２９μｍ未満、２８μｍ未満、２７μｍ未満、２６μｍ未満、２５μｍ未満、２４μｍ未満、２３μｍ未満、２２μｍ未満、２１μｍ未満、２０μｍ未満、１９μｍ未満、１８μｍ未満、１７μｍ未満、１６μｍ未満、１５μｍ未満、１４μｍ未満、１３μｍ未満、１２μｍ未満、１１μｍ未満、１０μｍ未満、９μｍ未満、８μｍ未満、７μｍ未満、６μｍ未満、５μｍ未満、４μｍ未満、３μｍ未満、２μｍ未満、１μｍ未満、７５０ｎｍ未満、５００ｎｍ未満、２５０ｎｍ未満、又は１００ｎｍ未満（これらの間の全ての値及び範囲を含める）の平均寸法を有する粒子の形態であり得る。いくつかの実施形態では、レオロジー変更剤１０７０は、約１０ｎｍ超、２５ｎｍ超、５０ｎｍ超、７５ｎｍ超、１００ｎｍ超、２５０ｎｍ超、５００ｎｍ超、７５０ｎｍ超、１μｍ超、２μｍ超、３μｍ超、４μｍ超、５μｍ超、６μｍ超、７μｍ超、８μｍ超、９μｍ超、１０μｍ超、１１μｍ超、１２μｍ超、１３μｍ超、１４μｍ超、１５μｍ超、１６μｍ超、１７μｍ超、１８μｍ超、１９μｍ超、２０μｍ超、２１μｍ超、２２μｍ超、２３μｍ超、２４μｍ超、２５μｍ超、２６μｍ超、２７μｍ超、２８μｍ超、２９μｍ超、３０μｍ超、３１μｍ超、３２μｍ超、３３μｍ超、３４μｍ超、３５μｍ超、３６μｍ超、３７μｍ超、３８μｍ超、３９μｍ超、４０μｍ超、４５μｍ超、又は５０μｍ超（これらの間の全ての値及び範囲を含める）の平均寸法を有する粒子の形態であり得る。
【００９３】
[1105]  いくつかの実施形態では、レオロジー変更剤１０７０は、耐久性潤滑性表面１０００の約０．１ｗｔ％〜約２５ｗｔ％、約０．５ｗｔ％〜約２０ｗｔ％、約１ｗｔ％〜約１５ｗｔ％、約１ｗｔ％〜約１０ｗｔ％、約１ｗｔ％〜約９ｗｔ％、約１ｗｔ％〜約８ｗｔ％、約１ｗｔ％〜約７ｗｔ％、約１ｗｔ％〜約６ｗｔ％、約１ｗｔ％〜約５ｗｔ％、約０．５ｗｔ％〜約４ｗｔ％、約０．５ｗｔ％〜約３ｗｔ％、約０．１ｗｔ％〜約２ｗｔ％、又は約０．１ｗｔ％〜約１ｗｔ％（これらの間の全ての値及び範囲を含める）であり得る。いくつかの実施形態では、レオロジー変更剤１０７０は、約２５ｗｔ％未満、約２０ｗｔ％未満、約１５ｗｔ％未満、約１０ｗｔ％未満、約９ｗｔ％未満、約８ｗｔ％未満、約７ｗｔ％未満、約６ｗｔ％未満、約５ｗｔ％未満、約４ｗｔ％未満、約３ｗｔ％未満、約２ｗｔ％未満、約１ｗｔ％未満、約０．７５ｗｔ％未満、約０．５０ｗｔ％未満、約０．２５ｗｔ％未満、約０．１０ｗｔ％未満、又はそれ以下（これらの間の全ての値及び範囲を含める）であり得る。
【００９４】
[1106]  いくつかの実施形態では、レオロジー変更剤１０７０は、不溶性繊維、精製木材セルロース、微結晶性セルロース、オートブラン繊維、ワックス、カルナバワックス、木ろう、蜜ろう、キャンデリラワックス、フラクト−オリゴ糖、金属酸化物、モンタンワックス、褐炭及び泥炭、オゾケライト、セレシン、ビチューメン、ペトロラタム、パラフィン、微結晶性ワックス、ラノリン、金属又はアルカリのエステル、ココナッツの粉、アーモンド、ジャガイモ、小麦、パルプ、ゼイン、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）、エチルヒドロキシエチルセルロース、酸化第二鉄、酸化第一鉄、シリカ、ヒュームドシリカ、疎水性シリカ、親水性シリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、ポリスチレン、ナイロン、ポリプロピレン、ワックス、ポリエチレンテレフタレート、ポリプロピレン、ポリエチレン、ポリウレタン、ポリスルホン、ポリエーテルスルホン、ポリテトラフルオロエチレン（ＰＴＦＥ）、テトラフルオロエチレン（ＴＦＥ）、フッ素化エチレンプロピレンコポリマー（ＦＥＰ）、ポリフッ化ビニリデン（ＰＶＤＦ）、ペルフルオロアルコキシテトラフルオロエチレンコポリマー（ＰＦＡ）、ペルフルオロメチルビニルエーテルコポリマー（ＭＦＡ）、エチレンクロロトリフルオロエチレンコポリマー（ＥＣＴＦＥ）、エチレン−テトラフルオロエチレンコポリマー（ＥＴＦＥ）、ペルフルオロポリエーテル（ＰＦＰＥ）、ポリクロロテトラフルオロエチレン（ＰＣＴＦＥ）、ポリビニルアルコール（ＰＶＡ）、ポリエチレングリコール（ＰＥＧ）、テクノフロンセルロースアセタート、ポリ（アクリル酸）、ポリ（プロピレンオキシド）、Ｄ−ソルビトール、ポリカーボネート、スチレンブロックコポリマー、ポリスチレン−ｂ−ポリ（エチレン／プロピレン）、ポリスチレン−ｂ−ポリ（エチレン／プロピレン）−ｂ−ポリスチレン、ポリスチレン−ｂ−ポリ（エチレン／ブチレン）−ｂ−ポリスチレン、ポリスチレン−ｂ−ポリ（エチレン−エチレン／プロピレン）−ｂ−ポリスチレン、スチレン−イソプレン−スチレン、ポリオレフィン系熱可塑性エラストマー、エチレン−プロピレンランダムコポリマー（ＥＰＭ）、水素化ポリブタジエン−イソプレン−ブタジエンブロックコポリマー、ポリアミド系熱可塑性エラストマー、ポリエステルアミド（ＰＥＡ）、ポリエーテルエステルアミド（ＰＥＥＡ）、ポリカーボネートエステルアミド（ＰＣＥＡ）、ポリエーテル−ブロック−アミド（ＰＥ−ｂ−Ａ）、ポリアクリレート系熱可塑性エラストマー、ポリ（ＭＭＡ−ｂ−ｔＢＡ−ＭＭＡ）、ポリ（ＭＭＡ−ｂ−アルキルアクリレート−ＭＭＡ）、鉱油、パラフィン油、Ｃ１３〜Ｃ１４イソパラフィン、Ｃ１６〜Ｃ１８イソパラフィン、���グリセリドエステル、トリグリセリドエステル、クエン酸のトリアルキルエステル、グリセロールジエステル、グリセロールトリエステル、ミリスチン酸のエステル、アジペート、セバケート、及びこれらの組み合わせのうちの少なくとも１つを含むことができる。
【００９５】
[1107]  耐久性潤滑性表面１０００の形成方法は、組成物（例えば、潤滑性表面コーティング）を基材１０１０上に配置して、耐久性潤滑性表面１０００を形成することを含むことができる。いくつかの実施形態では、組成物は、液体、第１の複数の粒子、及び第２の複数の粒子を含むことができる。組成物は、潤滑性表面コーティング１０２０の任意の組成物、又は本明細書に記載される任意の他の組成物を含むことができる。単なる例として、組成物は、液体１０６０、複数の粒子１０４０、界面修飾剤１０８０、及び／又はレオロジー変更剤１０７０を含むことができる。いくつかの実施形態では、組成物を構成する種々の材料を混合して組成物を形成することができ、組成物は基材１０１０に適用され得る。いくつかの実施形態では、組成物を構成する材料の１つ又は複数を混合して中間材料を形成し、中間材料を基材１０１０に適用し、組成物を構成する残りの材料の１つ又は複数を中間材料に添加して、組成物を形成することができる。いくつかの実施形態では、組成物を構成する材料のそれぞれを基材１０１０に配置して、集合的に組成物を基材の上に形成することができる。本方法はさらに、接触相を潤滑性表面に配置し、第２の複数の粒子の少なくとも一部を接触相に移動させることを含む。接触相（すなわち、接触液、接触する液体、又は製品）は、本明細書に記載される材料のいずれかを含むことができる。いくつかの実施形態では、耐久性潤滑性表面１０００は、組成物を基材１０１０上に配置して組成物被覆基材を形成し、接触相を組成物被覆基材の上に配置して耐久性潤滑性表面１０００を形成し、組成物の少なくとも一部を接触相に移動させることによって形成され得る。
【００９６】
[1108]  いくつかの実施形態では、耐久性潤滑性表面１０００は、第１の形態における第１の潤滑性と、第２の形態における第２の潤滑性とを有することができる。いくつかの実施形態では、第１の潤滑性は第２の潤滑性よりも小さくなり得る。いくつかの実施形態では、第１の潤滑性は、第２の潤滑性の約９９％未満、９５％未満、９０％未満、８０％未満、７０％未満、６０％未満、５０％未満、４０％未満、３０％未満、２０％未満、又は１０％未満であり得る。
【００９７】
[1109]  種々の実施形態が上記で説明されたが、これらが単なる例として提示されたものであって限定ではないことは理解されるべきである。上記の略図及び／又は実施形態が、特定の配向、位置、及び／又は形態で配列された特定の構成要素を示す場合、構成要素の配列は変更されてもよい。種々の実施形態は、特定の特徴物及び／又は構成要素の組み合わせを有するとして説明されているが、上記の実施形態のいずれかからの任意の特徴物及び／又は構成要素の組み合わせを有する他の実施形態が可能である。例えば、レオロジー変更添加剤６７０は、潤滑液のレオロジーを変更するために本明細書に記載される実施形態のいずれにも含まれ得る。
【図１】
2020514126.tif 000006
【図２】
2020514126.tif 000007
【図３】
2020514126.tif 000008
【図４Ａ】
2020514126.tif 000009
【図４Ｂ】
2020514126.tif 000010
【図４Ｃ】
2020514126.tif 000011
【図５】
2020514126.tif 000012
【図６】
2020514126.tif 000013
【図７】
2020514126.tif 000014
【図８】
2020514126.tif 000015
【図９】
2020514126.tif 000016
【図１０Ａ】
2020514126.tif 000017
【図１０Ｂ】
2020514126.tif 000018
【国際調査報告】
2020514126.tif 000019
2020514126.tif 000020